(57)【要約】      （修正有）【課題】普通紙において高い画像濃度が得られ、インクの保存安定性及び吐出安定性が良好なインクジェット記録用インク等の提供する。【解決手段】水と、水溶性溶剤と、顔料と、リン酸基を含む共重合体とを含有してなり、前記リン酸基を含む共重合体が、下記一般式（１）で表される構造単位と、リン酸基の酸素に結合したトリメチルアミン基を含む構造単位と、ステアリル基またはベンジル基のいずれかで表される構造単位とを、少なくとも含むインクジェット記録用インクである。2014177528.tif 000041Ｒ１は、水素原子及びメチル基のいずれかを表す。Ｍ＋は、アルカリ金属イオン、有機アミンイオン及び水素イオンのいずれかを表し、前記共重合体におけるＭ＋の半数以上がアルカリ金属イオン及び有機アミンイオンのいずれかであり、残りは水素イオンである。【選択図】なし【特許請求の範囲】
【請求項１】
水と、水溶性溶剤と、顔料と、リン酸基を含む共重合体とを含有してなり、
前記リン酸基を含む共重合体が、下記一般式（１）で表される構造単位と、下記一般式（２）で表される構造単位と、下記一般式（３）及び下記一般式（４）のいずれかで表される構造単位とを、少なくとも含むことを特徴とするインクジェット記録用インク。
【化１】
2014177528.tif 000033
ただし、前記一般式（１）中、Ｒ１は、水素原子及びメチル基のいずれかを表す。Ｍ＋は、アルカリ金属イオン、有機アミンイオン及び水素イオンのいずれかを表し、前記共重合体におけるＭ＋の半数以上がアルカリ金属イオン及び有機アミンイオンのいずれかであり、残りは水素イオンである。
【化２】
2014177528.tif 000034
ただし、前記一般式（２）中、Ｒ２は、水素原子及びメチル基のいずれかを表す。
【化３】
2014177528.tif 000035
ただし、前記一般式（３）中、Ｒ３は、水素原子及びメチル基のいずれかを表す。
【化４】
2014177528.tif 000036
ただし、前記一般式（４）中、Ｒ４は、水素原子及びメチル基のいずれかを表す。
【請求項２】
前記リン酸基を含む共重合体における一般式（１）で表される構造単位の含有率が１０質量％〜６０質量％である請求項１に記載のインクジェット記録用インク。
【請求項３】
前記リン酸基を含む共重合体の固形分１０質量％の水溶液の粘度が、２５℃で、２．５ｍＰａ・ｓ〜３５．０ｍＰａ・ｓである請求項１から２のいずれかに記載のインクジェット記録用インク。
【請求項４】
前記リン酸基を含む共重合体が、下記一般式（５）で表されるモノマーと、下記一般式（６）で表されるモノマーと、下記一般式（７）及び下記一般式（８）のいずれかで表されるモノマーと、を重合させてなる請求項１から３のいずれかに記載のインクジェット記録用インク。
【化５】
2014177528.tif 000037
ただし、前記一般式（５）中、Ｒ５は、水素原子及びメチル基のいずれかを表す。
【化６】
2014177528.tif 000038
ただし、前記一般式（６）中、Ｒ６は、水素原子及びメチル基のいずれかを表す。
【化７】
2014177528.tif 000039
ただし、前記一般式（７）中、Ｒ７は、水素原子及びメチル基のいずれかを表す。
【化８】
2014177528.tif 000040
ただし、前記一般式（８）中、Ｒ８は、水素原子及びメチル基のいずれかを表す。
【請求項５】
請求項１から４のいずれかに記載のインクジェット記録用インクを容器中に収容してなることを特徴とするインクカートリッジ。
【請求項６】
請求項１から４のいずれかに記載のインクジェット記録用インクに刺激を印加し、前記インクジェット記録用インクを飛翔させて画像を記録するインク飛翔工程を少なくとも含むことを特徴とするインクジェット記録方法。
【請求項７】
請求項１から４のいずれかに記載のインクジェット記録用インクに刺激を印加し、前記インクジェット記録用インクを飛翔させて画像を記録するインク飛翔手段を少なくとも有することを特徴とするインクジェット記録装置。
【請求項８】
記録媒体上に、請求項１から４のいずれかに記載のインクジェット記録用インクにより記録された画像を有してなることを特徴とするインク記録物。
【発明の詳細な説明】
【技術分野】
【０００１】
本発明は、インクジェット記録用インク（以下、単に「インク」と称することもある。）、並びに該インクを用いたインクカートリッジ、インクジェット記録装置、インクジェット記録方法及びインク記録物に関する。
【背景技術】
【０００２】
近年、画像形成方法として、他の記録方式に比べてプロセスが簡単でかつフルカラー化が容易であり、簡略な構成の装置であっても高解像度の画像が得られる利点があることから、インクジェット記録方式が普及してきた。
インクジェット記録方式は、熱により発生する泡や、ピエゾや静電等を利用して発生させた圧力で少量のインクを飛翔させ、紙などの記録媒体に付着させて素早く乾燥させること、あるいは記録媒体に浸透させることにより画像を形成する方式であり、パーソナル及び産業用のプリンタや印刷まで用途が拡大してきている。
【０００３】
インクジェット記録装置には、顔料として水溶性染料を使用した水系インクが主に用いられているが、前記染料インクは、耐候性及び耐水性に劣るという欠点がある。このため、近年、水溶性染料に代えて顔料を使用する顔料インクの研究が進められている。しかし、前記顔料インクは、染料インクに比べて発色性やインクの吐出安定性、保存安定性がいまだ劣っている。
また、ＯＡ用プリンタの高画質化技術の向上に伴って、顔料インクにおいても記録媒体として普通紙でも染料インクと同等の画像濃度が要求されている。しかし、顔料インクは、記録媒体として普通紙を使用する場合、紙中へ浸透することにより紙表面の顔料濃度が低くなり、画像濃度が低くなるという問題が生じている。
【０００４】
また、近年特に産業用途としての需要が高まり、高速印字化が望まれている。高速印字化に伴いラインヘッドを搭載したインクジェットプリンターも提案されてきている。高速印字化のために記録媒体に付着したインクの乾燥速度を早める為に、インクに浸透剤を添加して水を記録媒体中に浸透させることにより乾燥を早める手段がとられるが、この際水だけでなく顔料の記録媒体への浸透性も高くなってしまい、更に画像濃度が低下してしまうという現象が起こる。
【０００５】
画像濃度の向上については、様々な手法が提案されている。例えば、水溶性の多価金属塩を含有してなる紙への記録に用いられるインクが提案されている（特許文献１参照）。この提案のインクは、（ａ）顔料と、（ｂ）界面活性能を持たず、分子量が１５０以上１０，０００以下であり、かつ、その分子構造中におけるリン酸を基本骨格とする官能基とホスホン酸を基本骨格とする官能基から選択される官能基由来のリンの含有率（（Ｐ量／分子量）×１００）が１．４以上である化合物を少なくとも１種含有してなり、（ｂ）化合物の含有量（質量％）が、インク全質量を基準として１．５質量％以上１０．０質量％以下である。
【０００６】
しかし、前記提案の方法では、水溶性の多価金属塩の含有率が低い普通紙において画像濃度の向上が不十分である。また、リン酸を基本骨格とする官能基及びホスホン酸を基本骨格とする官能基から選択される官能基を有する化合物を用いると、画像濃度は向上するが、インク中の顔料の分散が不安定になるという問題がある。
【０００７】
したがって、普通紙における高い画像濃度と、インクの保存安定性及び吐出安定性の向上との両立が達成できるインクジェット記録用インクの提供が望まれている。
【発明の概要】
【発明が解決しようとする課題】
【０００８】
本発明は、従来における前記諸問題を解決し、以下の目的を達成することを課題とする。即ち、本発明は、普通紙において高い画像濃度が得られ、インクの保存安定性及び吐出安定性が良好なインクジェット記録用インクを提供することを目的とする。
【課題を解決するための手段】
【０００９】
前記課題を解決するための手段としての本発明のインクジェット記録用インクは、水と、水溶性溶剤と、顔料と、リン酸基を含む共重合体とを含有してなり、
前記リン酸基を含む共重合体が、下記一般式（１）で表される構造単位と、下記一般式（２）で表される構造単位と、下記一般式（３）及び下記一般式（４）のいずれかで表される構造単位とを、少なくとも含む。
【化１】
2014177528.tif 000002
ただし、前記一般式（１）中、Ｒ１は、水素原子及びメチル基のいずれかを表す。Ｍ＋は、アルカリ金属イオン、有機アミンイオン及び水素イオンのいずれかを表し、前記共重合体におけるＭ＋の半数以上がアルカリ金属イオン及び有機アミンイオンのいずれかであり、残りは水素イオンである。
【化２】
2014177528.tif 000003
ただし、前記一般式（２）中、Ｒ２は、水素原子及びメチル基のいずれかを表す。
【化３】
2014177528.tif 000004
ただし、前記一般式（３）中、Ｒ３は、水素原子及びメチル基のいずれかを表す。
【化４】
2014177528.tif 000005
ただし、前記一般式（４）中、Ｒ４は、水素原子及びメチル基のいずれかを表す。
【発明の効果】
【００１０】
本発明によると、前記従来における諸問題を解決でき、前記目的を達成することができ、普通紙において高い画像濃度が得られ、インクの保存安定性及び吐出安定性が良好なインクジェット記録用インクを提供することができる。
【図面の簡単な説明】
【００１１】
【図１】図１は、インクカートリッジの一例を示す概略図である。
【図２】図２は、図１のインクカートリッジのケースも含めた概略図である。
【図３】図３は、インクジェット記録装置の一例を示す斜視図である。
【図４】図４は、インクジェット記録装置の一例を示す図である。
【図５】図５は、インクジェット記録装置のインクジェットヘッドの一例を示す概略拡大図である。
【発明を実施するための形態】
【００１２】
（インクジェット記録用インク）
本発明のインクジェット記録用インクは、水と、水溶性溶剤と、顔料と、リン酸基を含む共重合体とを含有してなり、更に必要に応じてその他の成分を含有してなる。
【００１３】
前記リン酸基を含む共重合体としては、下記一般式（１）で表される構造単位と、下記一般式（２）で表される構造単位と、下記一般式（３）及び下記一般式（４）のいずれかで表される構造単位とを少なくとも含む。
【化５】
2014177528.tif 000006
ただし、前記一般式（１）中、Ｒ１は、水素原子及びメチル基のいずれかを表す。Ｍ＋は、アルカリ金属イオン、有機アミンイオン及び水素イオンのいずれかを表し、前記共重合体におけるＭ＋の半数以上がアルカリ金属イオン及び有機アミンイオンのいずれかであり、残りは水素イオンである。
【化６】
2014177528.tif 000007
ただし、前記一般式（２）中、Ｒ２は、水素原子及びメチル基のいずれかを表す。
【化７】
2014177528.tif 000008
ただし、前記一般式（３）中、Ｒ３は、水素原子及びメチル基のいずれかを表す。
【化８】
2014177528.tif 000009
ただし、前記一般式（４）中、Ｒ４は、水素原子及びメチル基のいずれかを表す。
【００１４】
前記一般式（１）で表される構造単位に含まれるリン酸基は、親水性を示すが、多価金属イオン（特にカルシウムイオン）と結合することで疎水性を示す特徴がある。そのため、リン酸基を含む共重合体を顔料分散剤として用いたインクジェット記録用インクは、水溶性の多価金属塩を含む記録媒体に画像を形成した場合には、記録媒体からインクへ溶出する多価金属イオンにより、前記一般式（１）で表される構造単位に含まれるリン酸基が疎水化し、顔料を巻き込んで凝集することで、紙の表面上に顔料が留まり、画像濃度が向上する。
しかし、ＰＰＣ普通紙の場合、含まれる多価金属塩は一般的に難水溶性の炭酸カルシウムであり、インク中へ溶出するカルシウムイオン量は少ない。そのため、前記一般式（１）で表される構造単位を含むだけでは、普通紙において充分な画像濃度を得ることができない。
前記課題を解決する方法の一つとして、リン酸基を含む共重合体における前記一般式（１）で表される構造単位の比率を高くすることが考えられる。しかし、前記一般式（１）で表される構造単位の比率を高くすると、リン酸基同士の相互作用が強くなるためかリン酸基を含む共重合体のゲル化が起こり、インクの保存安定性の低下を引き起こすという問題がある。したがって、従来のリン酸基を含む共重合体の構成比率は２０質量％未満にせざるを得なかった。
【００１５】
本発明においては、前記一般式（１）で表される構造単位と、前記一般式（２）で表される構造単位と、前記一般式（３）及び前記一般式（４）のいずれかで表される構造単位とを組み合わせることで、顔料への親和性が向上し顔料を巻き込んだ凝集効果が向上し、更に水溶性溶剤の含有量が多いインクでも保存安定性が向上する。また、共重合体のゲル化が発生しにくくなり、前記一般式（１）で表される構造単位の比率を高くすることができ、更に多価金属イオン（特にカルシウムイオン）との反応性を向上できる。顔料との親和性は前記一般式（３）及び前記一般式（４）のいずれかで表される構造単位が特に良好であり、前記一般式（２）で表される構造単位と併用することで、顔料への親和性の向上、リン酸基を含む共重合体のゲル化抑制の効果が得られる。
本発明のインクジェット記録用インクは、前記一般式（１）で表される構造単位及び前記一般式（２）で表される構造単位に、更に、前記一般式（３）及び前記一般式（４）のいずれかで表される構造単位を含むリン酸基を含む共重合体を用いることにより、水溶性多価金属塩が少ない一般的な普通紙においても高い画像濃度を得ることができ、インクの保存安定性及び吐出安定性を向上させることができる。
【００１６】
＜リン酸基を含む共重合体＞
前記リン酸基を含む共重合体は、前記一般式（１）で表される構造単位、前記一般式（２）で表される構造単位、前記一般式（３）及び前記一般式（４）のいずれかで表される構造単位を少なくとも含み、更に必要に応じてその他の構造単位を含む。
【００１７】
前記リン酸基を含む共重合体は、インクジェット記録用インクが普通紙等の記録媒体上に着弾した際に普通紙中に含まれる多価金属イオン（特にカルシウムイオン）と反応して凝集する特性を有するものである。この機能により、インクが紙中に浸透するのが抑制されて高い画像濃度を得ることができる。
本発明においては、前記リン酸基を含む共重合体を顔料分散剤又は添加剤として使用することができるが、特に顔料分散剤として用いることにより、更に高画像濃度及び保存安定性が良好なインクを提供することができる。
【００１８】
前記一般式（１）中、Ｒ１は、水素原子及びメチル基のいずれかを表す。
前記一般式（１）中のＭ＋のアルカリ金属イオンにおけるアルカリ金属としては、例えば、リチウム、ナトリウム、カリウム、などが挙げられる。
前記一般式（１）中のＭ＋の有機アミンイオンにおける有機アミンとしては、例えば、モノ、ジ或いはトリメチルアミン、モノ、ジ或いはトリエチルアミン等のアルキルアミン類；エタノールアミン、ジエタノールアミン、トリエタノールアミン、メチルエタノールアミン、メチルジエタノールアミン、ジメチルエタノールアミン、モノプロパノールアミン、ジプロパノールアミン、トリプロパノールアミン、イソプロパノールアミン、トリスヒドロキシメチルアミノメタン、２−アミノ−２−エチル−１，３−プロパンジオール（ＡＥＰＤ）等のアルコールアミン類；コリン、モルホリン、Ｎ−メチルモノホルリン、Ｎ−メチル−２−ピロリドン、２−ピロリドン等の環状アミン、テトラメチルアンモニウム、テトラエチルアンモニウム、テトラブチルアンモニウム等の有機アンモニウム、などが挙げられる。
これらの中でも、インクの保存安定性、吐出安定性の点から、エタノールアミン、ジメチルエタノールアミンが好ましい。
前記Ｍ＋としては、半数以上がアルカリ金属イオン又は有機アミンイオンであり、残りは水素イオン（プロトン）であることが好ましく（リン酸基を含む共重合体の中和率は５０％以上が好ましく）、画像濃度、及び保存安定性、吐出安定性の点から、すべて（中和率が１００％）がアルカリ金属イオン又は有機アミンイオンであることが特に好ましい。
前記中和率が、５０％未満であると、顔料の分散が不安定となり、顔料分散体の初期粘度が高くなったり、保存安定性が低下したりすることがある。
前記中和率は、リン酸基を含む共重合体の合成時の前記一般式（１）で表される構造単位（下記一般式（５）で表されるモノマー）の仕込み量に対する中和剤の添加量の比率から求めることができる。
【００１９】
前記リン酸基を含む共重合体は、前記一般式（１）で表される構造単位、前記一般式（２）で表される構造単位、前記一般式（３）及び前記一般式（４）のいずれかで表される構造単位以外にも、その他のモノマー由来の構造単位を含むことができる。
前記その他のモノマーとしては、特に制限はなく、目的に応じて適宜選択することができ、例えば、重合性の疎水性モノマー、重合性の親水性モノマー、などが挙げられる。
【００２０】
前記重合性の疎水性モノマーとしては、特に制限はなく、目的に応じて適宜選択することができ、例えば、スチレン、α−メチルスチレン、４−ｔ−ブチルスチレン、４−クロロメチルスチレン等の芳香族環を有する不飽和エチレンモノマー；（メタ）アクリル酸メチル、（メタ）アクリル酸エチル、（メタ）アクリル酸ｎ−ブチル、マレイン酸ジメチル、イタコン酸ジメチル、フマル酸ジメチル、（メタ）アクリル酸ラウリル（Ｃ１２）、（メタ）アクリル酸トリデシル（Ｃ１３）、（メタ）アクリル酸テトラデシル（Ｃ１４）、（メタ）アクリル酸ペンタデシル（Ｃ１５）、（メタ）アクリル酸ヘキサデシル（Ｃ１６）、（メタ）アクリル酸ヘプタデシル（Ｃ１７）、（メタ）アクリル酸ノナデシル（Ｃ１９）、（メタ）アクリル酸エイコシル（Ｃ２０）、（メタ）アクリル酸ヘンイコシル（Ｃ２１）、（メタ）アクリル酸ドコシル（Ｃ２２）等の（メタ）アクリル酸アルキル；１−ヘプテン、３，３−ジメチル−１−ペンテン、４，４−ジメチル−１−ペンテン、３−メチル−１−ヘキセン、４−メチル−１−ヘキセン、５−メチル−１−ヘキセン、１−オクテン、３，３−ジメチル−１−ヘキセン、３，４−ジメチル−１−ヘキセン、４，４−ジメチル−１−ヘキセン、１−ノネン、３，５，５−トリメチル−１−ヘキセン、１−デセン、１−ウンデセン、１−ドデセン、１−トリデセン、１−テトラデセン、１−ペンタデセン、１−ヘキサデセン、１−ヘプタデセン、１−オクタデセン、１−ノナデセン、１−エイコセン、１−ドコセ等のアルキル基を持つ不飽和エチレンモノマー、などが挙げられる。これらは、１種単独で使用してもよいし、２種以上を併用してもよい。
【００２１】
前記重合性の親水性モノマーとしては、特に制限はなく、目的に応じて適宜選択することができ、例えば、（メタ）アクリル酸又はその塩、マレイン酸又はその塩、マレイン酸モノメチル、イタコン酸、イタコン酸モノメチル、フマル酸、４−スチレンスルホン酸、２−アクリルアミド−２−メチルプロパンスルホン酸等のアニオン性不飽和エチレンモノマー；（メタ）アクリル酸−２−ヒドロキシエチル、ジエチレングリコールモノ（メタ）アクリレート、トリエチレングリコールモノ（メタ）アクリレート、テトラエチレングリコールモノ（メタ）アクリレート、ポリエチレングリコールモノ（メタ）アクリレート、（メタ）アクリルアミド、Ｎ−メチロール（メタ）アクリルアミド、Ｎ−ビニルホルムアミド、Ｎ−ビニルアセトアミド、Ｎ−ビニルピロリドン、アクリルアミド、Ｎ，Ｎ−ジメチルアクリルアミド、Ｎ−ｔ−ブチルアクリルアミド、Ｎ−オクチルアクリルアミド、Ｎ−ｔ−オクチルアクリルアミド等の非イオン性不飽和エチレンモノマー、などが挙げられる。これらは、１種単独で使用してもよいし、２種以上を併用してもよい。
【００２２】
前記リン酸基を含む共重合体における前記一般式（１）で表される構成単位の含有率は、特に制限はなく、目的に応じて適宜選択することができるが、前記共重合体の全質量に対して、１０質量％〜６０質量％が好ましく、１５質量％〜５０質量％がより好ましい。前記含有率が、１０質量％未満であると、画像濃度が低下することがあり、６０質量％を超えると、顔料分散体及びインクの保存安定性が低下することがある。
【００２３】
前記リン酸基を含む共重合体における前記一般式（２）で表される構成単位の含有率は、特に制限はなく、目的に応じて適宜選択することができるが、前記共重合体の全質量に対して、１質量％〜４０質量％が好ましく、５質量％〜３０質量％がより好ましい。
【００２４】
前記リン酸基を含む共重合体は、下記一般式（５）で表されるモノマーと、下記一般式（６）で表されるモノマーと、下記一般式（７）及び下記一般式（８）のいずれかで表されるモノマーと、必要に応じてその他のモノマーとを重合させて合成することができる。次いで、得られた共重合体は、アルカリ金属塩基及び有機アミン塩基のいずれかで中和処理される。
【化９】
2014177528.tif 000010
ただし、前記一般式（５）中、Ｒ５は、水素原子及びメチル基のいずれかを表す。
【化１０】
2014177528.tif 000011
ただし、前記一般式（６）中、Ｒ６は、水素原子及びメチル基のいずれかを表す。
【化１１】
2014177528.tif 000012
ただし、前記一般式（７）中、Ｒ７は、水素原子及びメチル基のいずれかを表す。
【化１２】
2014177528.tif 000013
ただし、前記一般式（８）中、Ｒ８は、水素原子及びメチル基のいずれかを表す。
【００２５】
前記一般式（５）で表されるモノマーとしては、例えば、２−メタクイロキシエチルアシッドホスホエート、２−アクロイロキシエチルアシッドホスホエートが挙げられる。
前記２−メタクイロキシエチルアシッドホスホエートとしては、適宜合成したものを使用してもよいし、市販品を使用してもよい。前記市販品としては、例えば、共栄社化学工業株式会社から「ライトエステルＰ−１Ｍ」、ユニケミカル株式会社から「ホスマーＭ」の製品名で市販されており入手可能である。
前記２−アクロイロキシエチルアシッドホスホエートとしては、適宜合成したものを使用してもよいし、市販品を使用してもよい。前記市販品としては、例えば、共栄社化学工業株式会社から「ライトアクリレートＰ−１Ａ」の製品名で市販されており入手可能である。
【００２６】
前記一般式（６）で表されるモノマーとしては、例えば、２−メタクリロイルオキシエチルホスホリルコリン、２−アクリロイルオキシエチルホスホリルコリンが挙げられる。
前記２−メタクリロイルオキシエチルホスホリルコリンとしては、適宜合成したものを使用することができる。
前記２−アクリロイルオキシエチルホスホリルコリンとしては、適宜合成したものを使用することができる。
【００２７】
前記一般式（７）で表されるモノマーとしては、例えば、ステアリルメタアクリレート、ステアリルアクリレートが挙げられる。
【００２８】
前記一般式（８）で表されるモノマーとしては、例えば、ベンジルメタアクリレート、ベンジルアクリレートが挙げられる。
【００２９】
本発明で用いられるリン酸基を含む共重合体の重合方法としては、特に制限はなく、溶液重合、懸濁重合、塊状重合、乳化重合等、公知の種々の合成方法を利用することができるが、重合操作及び分子量の調整が容易なことから、ラジカル重合開始剤を用いる方法が好ましい。
前記ラジカル重合開始剤としては、特に制限はなく、一般に用いられているものなら使用可能で、具体的には、パーオキシケタール、ハイドロパーオキサイド、ジアルキルパーオキサイド、ジアシルパーオキサイド、パーオキシジカーボネート、パーオキシエステル、シアノ系のアゾビスイソブチロニトリル、アゾビス（２−メチルブチロニトリル）、アゾビス（２，２’−イソバレロニトリル）、非シアノ系のジメチル−２，２’−アゾビスイソブチレート等が挙げられる。
これらの中でも、分子量の制御がしやすく、分解温度の低い有機過酸化物やアゾ系化合物が好ましく、アゾ系化合物が特に好ましい。
前記重合開始剤の使用量は、特に制限はなく、目的に応じて適宜選択することができるが、重合性単量体の総質量に対して、１質量％〜１０質量％が好ましい。
また、リン酸基を含む共重合体の分子量を調整するために、例えば、メルカプト酢酸、メルカプトプロピオン酸、２−プロパンチオール、２−メルカプトエタノール、チオフェノール、ドデシルメルカプタン、１−ドデカンチオール、チオグリセロール等の連鎖移動剤を重合系に適量添加してもよい。
重合温度は、特に制限はなく、目的に応じて適宜選択することができるが、５０℃〜１５０℃が好ましい。重合時間は、特に制限はなく、目的に応じて適宜選択することができるが、３時間〜４８時間が好ましい。
【００３０】
前記リン酸基を含む共重合体は、前記一般式（５）で表されるモノマーと、前記一般式（６）で表されるモノマーと、前記一般式（７）及び前記一般式（８）のいずれかで表されるモノマーとを少なくとも出発物質として合成される。なお、前記リン酸基を含む共重合体にその他のモノマー成分を追加してもよい。
前記リン酸基を含む共重合体は、例えば、四口フラスコに温度計、攪拌機、窒素導入管を設置し、溶媒と、前記一般式（５）で表されるモノマーと、前記一般式（６）で表されるモノマーと、前記一般式（７）及び前記一般式（８）のいずれかで表されるモノマーとを、必要に応じて、重合開始剤、連鎖移動剤を加え、常温〜１５０℃にて重合できる。
【００３１】
前記リン酸基を含む共重合体におけるリン酸基は、その一部もしくは全てが塩基で中和処理される。なお、前記中和処理は、インクの製造において顔料と共重合体とを混合した状態で行うことも可能である。
前記中和処理に用いる塩基としては、例えば、アルカリ金属、有機アミン、などが挙げられ、これらの具体例は、上述したとおりである。
【００３２】
前記リン酸基を含む共重合体の１０質量％水溶液の粘度は、特に制限はなく、目的に応じて適宜選択することができるが、２５℃で、２．５ｍＰａ・ｓ〜３５．０ｍＰａ・ｓが好ましく、４．０ｍＰａ・ｓ〜３０．０ｍＰａ・ｓがより好ましい。前記粘度が、２．５ｍＰａ・ｓ未満であると、普通紙等の記録媒体から溶出してくる金属イオンと顔料分散剤の反応性が低下し、画像濃度が若干低下することがあり、３５．０ｍＰａ・ｓを超えると、顔料の分散安定性が低下し、顔料分散体の保存安定性が若干低下することがある。
前記粘度は、例えば、回転粘度計（ＴＶ−２２形粘度計、コーンプレートタイプ、東機産業株式会社製）などにより測定することができる。
【００３３】
前記リン酸基を含む共重合体は、特に制限はなく、各種分野に幅広く用いることができるが、インクジェット記録用インクにおける、キレート剤、顔料濃度向上剤、顔料用結着樹脂、粘度調整剤等の添加剤、顔料分散剤、などとして好適に用いることができる。
前記リン酸基を含む共重合体を添加剤として使用する場合の前記インクジェット記録用インクにおける含有量は、特に制限はなく、目的に応じて適宜選択することができるが、０．５質量％〜１０質量％が好ましく、１質量％〜５質量％がより好ましい。前記含有量が０．５質量％以上の添加から画像濃度向上の効果が明確に表れ、１０質量％以下にすることで、インクをヘッドから吐出する際に適した粘度の範囲に抑えることが可能となる。
【００３４】
前記リン酸基を含む共重合体を顔料分散剤として使用すると、普通紙における画像濃度を向上させることができる。更に、水溶性溶剤の含有量が２０質量％を超えるリッチなインクでの保存安定性に一層の向上が見られる。
前記リン酸基を含む共重合体を顔料分散剤として使用する場合の前記インクジェット記録用インクにおける含有量は、特に制限はなく、目的に応じて適宜選択することができるが、前記顔料１００質量部に対して、１質量部〜１００質量部が好ましく、５質量部〜８０質量部がより好ましい。この範囲内で最も適した顔料の粒径が得られ画像濃度と分散性と保存安定性が良好な範囲となる。また、上記効果を損なわない範囲で、後に記載する分散剤を共重合体と併用してもよい。
【００３５】
＜水＞
前記水としては、特に制限はなく、目的に応じて適宜選択することができ、例えば、イオン交換水、限外濾過水、逆浸透水、蒸留水等の純水、超純水、などが挙げられる。
前記水の前記インクジェット記録用インクにおける含有量は、特に制限はなく、目的に応じて適宜選択することができるが、２０質量％〜６０質量％が好ましい。
【００３６】
＜水溶性溶剤＞
前記水溶性溶剤は、保湿効果の付与による吐出安定性の向上を図る機能などを有している。
前記水溶性溶剤としては、特に制限はなく、目的に応じて適宜選択することができ、例えば、エチレングリコール、ジエチレングリコール、１，３−ブタンジオール、３−メチル−１，３−ブチルグリコール、トリエチレングリコール、ポリエチレングリコール、ポリプロピレングリコール、１，５−ペンタンジオール、１，６−ヘキサンジオール、グリセリン、１，２，６−ヘキサントリオール、２−エチル−１，３−ヘキサンジオール、２，２，４−トリメチル−１，３−ペンタンジオール、１，２，４−ブタントリオール、１，２，３−ブタントリオール、ペトリオール、トリメチロールプロパン等の多価アルコール類、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル類、エチレングリコールモノフェニルエーテル、エチレングリコールモノベンジルエーテル等の多価アルコールアリールエーテル類、２−ピロリドン、Ｎ−メチル−２−ピロリドン、Ｎ−ヒドロキシエチル−２−ピロリドン、１，３−ジメチルイミダゾリジノン、ε−カプロラクタム、γ−ブチロラクトン等の含窒素複素環化合物、ホルムアミド、Ｎ−メチルホルムアミド、Ｎ，Ｎ−ジメチルホルムアミド等のアミド類、モノエタノールアミン、ジエタノールアミン、トリエチルアミン等のアミン類、ジメチルスルホキシド、スルホラン、チオジエタノール等の含硫黄化合物、プロピレンカーボネイト、炭酸エチレンなどが挙げられる。
これらは、１種単独で使用してもよいし、２種以上を併用してもよい。これらの中でも、水分蒸発による吐出不良を防止する点から、１，３−ブタンジオール、２−ピロリドン、グリセリン、トリメチロールプロパンが好ましい。
【００３７】
前記水溶性溶剤の前記インクジェット記録用インクにおける含有量は、特に制限はなく、目的に応じて適宜選択することができるが、１０質量％〜５０質量％が好ましい。前記含有量が、１０質量％未満であると、インクが水分蒸発し易くなり、インクジェット記録装置内のインク供給系でインクの水分蒸発により増粘インク詰まり等が生じることがある。前記含有量が、５０質量％を超えると、インクジェット記録装置内では増粘インク詰まりは発生しにくくなるが、インクを所望の粘度にするために顔料や樹脂等の固形分の減量が必要なことがあり、インク記録物の画像濃度が低下することがある。
【００３８】
＜顔料＞
前記顔料としては、特に制限はなく、目的に応じて適宜選択することができ、例えば、無機顔料、及び有機顔料のいずれであってもよい。これらは、１種単独で使用してもよいし、２種以上を併用してもよい。
前記無機顔料としては、例えば、酸化チタン、酸化鉄、炭酸カルシウム、硫酸バリウム、水酸化アルミニウム、バリウムイエロー、紺青、カドミウムレッド、クロムイエロー、金属粉、カーボンブラック、などが挙げられる。これらの中でも、カーボンブラックが好ましい。なお、前記カーボンブラックとしては、例えば、コンタクト法、ファーネス法、サーマル法などの公知の方法によって製造されたものが挙げられる。
前記有機顔料としては、例えば、アゾ顔料、アゾメチン顔料、多環式顔料、染料キレート、ニトロ顔料、ニトロソ顔料、アニリンブラック、などが挙げられる。これらの中でも、アゾ顔料、多環式顔料などがより好ましい。
前記アゾ顔料としては、例えば、アゾレーキ、不溶性アゾ顔料、縮合アゾ顔料、キレートアゾ顔料、などが挙げられる。前記多環式顔料としては、例えば、フタロシアニン顔料、ペリレン顔料、ペリノン顔料、アントラキノン顔料、キナクリドン顔料、ジオキサジン顔料、インジゴ顔料、チオインジゴ顔料、イソインドリノン顔料、キノフラロン顔料、ローダミンＢレーキ顔料、などが挙げられる。前記染料キレートとしては、例えば、塩基性染料型キレート、酸性染料型キレート、などが挙げられる。
黒色用のものとしては、例えば、ファーネスブラック、ランプブラック、アセチレンブラック、チャンネルブラック等のカーボンブラック（Ｃ．Ｉ．ピグメントブラック７）類、銅、鉄（Ｃ．Ｉ．ピグメントブラック１１）、酸化チタン等の金属類、アニリンブラック（Ｃ．Ｉ．ピグメントブラック１）等の有機顔料、などが挙げられる。
【００３９】
前記カーボンブラックとしては、ファーネス法、チャネル法で製造されたカーボンブラックで、一次粒径が１５ｎｍ〜４０ｎｍ、ＢＥＴ法による比表面積が、５０ｍ２／ｇ〜３００ｍ２／ｇ、ＤＢＰ吸油量が４０ｍＬ／１００ｇ〜１５０ｍＬ／１００ｇ、揮発分が０．５％〜１０％、ｐＨが２〜９であるものが好ましい。
前記カーボンブラックとして市販品を用いることができる。市販品としては、例えば、Ｎｏ．２３００、Ｎｏ．９００、ＭＣＦ−８８、Ｎｏ．３３、Ｎｏ．４０、Ｎｏ．４５、Ｎｏ．５２、ＭＡ７、ＭＡ８、ＭＡ１００、Ｎｏ．２２００Ｂ（いずれも、三菱化学株式会社製）；Ｒａｖｅｎ  ７００、Ｒａｖｅｎ  ５７５０、Ｒａｖｅｎ  ５２５０、Ｒａｖｅｎ  ５０００、Ｒａｖｅｎ  ３５００、Ｒａｖｅｎ  １２５５（いずれも、コロンビアンケミカルズ社製）；Ｒｅｇａｌ  ４００Ｒ、Ｒｅｇａｌ  ３３０Ｒ、Ｒｅｇａｌ  ６６０Ｒ、Ｍｏｇｕｌ  Ｌ、Ｍｏｎａｒｃｈ  ７００、Ｍｏｎａｒｃｈ  ８００、Ｍｏｎａｒｃｈ  ８８０、Ｍｏｎａｒｃｈ  ９００、Ｍｏｎａｒｃｈ  １０００、Ｍｏｎａｒｃｈ  １１００、Ｍｏｎａｒｃｈ  １３００、Ｍｏｎａｒｃｈ  １４００（いずれも、キャボット社製）；カラーブラックＦＷ１、カラーブラックＦＷ２、カラーブラックＦＷ２Ｖ、カラーブラックＦＷ１８、カラーブラックＦＷ２００、カラーブラックＳ１５０、カラーブラックＳ１６０、カラーブラックＳ１７０、プリンテックス３５、プリンテックスＵ、プリンテックスＶ、プリンテックス１４０Ｕ、プリンテックス１４０Ｖ、スペシャルブラック６、スペシャルブラック５、スペシャルブラック４Ａ、スペシャルブラック４、ＮＩＰＥＸ１６０（いずれも、エボニックデグッサ社製）、などが挙げられる。
【００４０】
前記カラー用のものでイエローインクに使用できる顔料としては、特に制限はなく、目的に応じて適宜選択することができ、例えば、Ｃ．Ｉ．ピグメントイエロー１、Ｃ．Ｉ．ピグメントイエロー２、Ｃ．Ｉ．ピグメントイエロー３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１６、Ｃ．Ｉ．ピグメントイエロー１７、Ｃ．Ｉ．ピグメントイエロー７３、Ｃ．Ｉ．ピグメントイエロー７４、Ｃ．Ｉ．ピグメントイエロー７５、Ｃ．Ｉ．ピグメントイエロー８３、Ｃ．Ｉ．ピグメントイエロー９３、Ｃ．Ｉ．ピグメントイエロー９５、Ｃ．Ｉ．ピグメントイエロー９７、Ｃ．Ｉ．ピグメントイエロー９８、Ｃ．Ｉ．ピグメントイエロー１１４、Ｃ．Ｉ．ピグメントイエロー１２０、Ｃ．Ｉ．ピグメントイエロー１２８、Ｃ．Ｉ．ピグメントイエロー１２９、Ｃ．Ｉ．ピグメントイエロー１３８、Ｃ．Ｉ．ピグメントイエロー１５０、Ｃ．Ｉ．ピグメントイエロー１５１、Ｃ．Ｉ．ピグメントイエロー１５４、Ｃ．Ｉ．ピグメントイエロー１５５、Ｃ．Ｉ．ピグメントイエロー１７４、Ｃ．Ｉ．ピグメントイエロー１８０、などが挙げられる。
【００４１】
前記カラー用のものでマゼンタインクに使用できる顔料としては、特に制限はなく、目的に応じて適宜選択することができ、例えば、Ｃ．Ｉ．ピグメントレッド５、Ｃ．Ｉ．ピグメントレッド７、Ｃ．Ｉ．ピグメントレッド１２、Ｃ．Ｉ．ピグメントレッド４８（Ｃａ）、Ｃ．Ｉ．ピグメントレッド４８（Ｍｎ）、Ｃ．Ｉ．ピグメントレッド５７（Ｃａ）、Ｃ．Ｉ．ピグメントレッド５７：１、Ｃ．Ｉ．ピグメントレッド１１２、Ｃ．Ｉ．ピグメントレッド１２２、Ｃ．Ｉ．ピグメントレッド１２３、Ｃ．Ｉ．ピグメントレッド１４６、Ｃ．Ｉ．ピグメントレッド１６８、Ｃ．Ｉ．ピグメントレッド１７６、Ｃ．Ｉ．ピグメントレッド１８４、Ｃ．Ｉ．ピグメントレッド１８５、Ｃ．Ｉ．ピグメントレッド２０２、ピグメントバイオレット１９、などが挙げられる。
【００４２】
前記カラー用のものでシアンインクに使用できる顔料としては、特に制限はなく、目的に応じて適宜選択することができ、例えば、Ｃ．Ｉ．ピグメントブルー１、Ｃ．Ｉ．ピグメントブルー２、Ｃ．Ｉ．ピグメントブルー３、Ｃ．Ｉ．ピグメントブルー１５、Ｃ．Ｉ．ピグメントブルー１５：３、Ｃ．Ｉ．ピグメントブルー１５：４、Ｃ．Ｉ．ピグメントブルー１５：３４、Ｃ．Ｉ．ピグメントブルー１６、Ｃ．Ｉ．ピグメントブルー２２、Ｃ．Ｉ．ピグメントブルー６０、Ｃ．Ｉ．ピグメントブルー６３、Ｃ．Ｉ．ピグメントブルー６６；Ｃ．Ｉ．バットブルー４、Ｃ．Ｉ．バットブルー６０、などが挙げられる。
また、本発明で使用する各インクに含有される顔料は、本発明のために新たに製造されたものでも使用可能である。
なお、イエロー顔料として、Ｃ．Ｉ．ピグメントイエロー７４、マゼンタ顔料として、Ｃ．Ｉ．ピグメントレッド１２２、Ｃ．Ｉ．ピグメントバイオレッド１９、シアン顔料として、Ｃ．Ｉ．ピグメントブルー１５：３を用いることにより、色調、耐光性が優れ、バランスの取れたインクを得ることができる。
更に、本発明で使用される顔料は、分散剤等の界面活性剤や樹脂で被覆したグラフト処理やカプセル化処理した物を使用することも可能であるが、本発明の化合物を分散剤に使用した方がより好ましい。
なお、効果を損なわない範囲で上述した顔料を併用してもよい。
前記顔料の体積平均粒径は、特に制限はなく、目的に応じて適宜選択することができるが、１５０ｎｍ以下が好ましい。
前記顔料の体積平均粒径は、２３℃、５５％ＲＨの環境下において、日機装株式会社製マイクロトラックＵＰＡで動的光散乱法により測定することができる。
前記顔料の前記インクジェット記録用インクにおける含有量は、特に制限はなく、目的に応じて適宜選択することができるが、０．１質量％〜２０質量％が好ましい。
【００４３】
前記顔料としては、顔料分散体を用いることが好ましい。
前記顔料分散体は、水、顔料、顔料分散剤、及び更に必要に応じてその他の成分を混合した後、分散機で分散し、粒径を調整して得られる。
前記顔料分散剤としては、本発明の前記リン酸基を含む共重合体を用いることが好ましいが、その他の使用可能な分散剤としては、例えば、アニオン界面活性剤、カチオン界面活性剤、両性界面活性剤、ノニオン界面活性剤等の種々の界面活性剤、ナフタレンスルホン酸Ｎａホルマリン縮合物、高分子型の分散剤、などが挙げられる。これらは１種を単独で用いても、２種以上を併用してもよい。
【００４４】
前記アニオン界面活性剤としては、例えば、アルキルスルホカルボン酸塩、α−オレフィンスルホン酸塩、ポリオキシエチレンアルキルエーテル酢酸塩、Ｎ−アシルアミノ酸及びその塩、Ｎ−アシルメチルタウリン塩、ポリオキシアルキルエーテル硫酸塩、ポリオキシエチレンアルキルエーテル燐酸塩、ロジン酸石鹸、ヒマシ油硫酸エステル塩、ラウリルアルコール硫酸エステル塩、アルキルフェノール型燐酸エステル、ナフタレンスルホン酸塩ホルマリン縮合物、アルキル型燐酸エステル、アルキルアリルスルホン塩酸、ジエチルスルホ琥珀酸塩、ジエチルヘキシルスルホ琥珀酸塩、ジオクチルスルホ琥珀酸塩等が挙げられる。
前記カチオン界面活性剤としては、例えば、２−ビニルピリジン誘導体、ポリ−４−ビニルピリジン誘導体等が挙げられる。
前記両性界面活性剤としては、例えば、ラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、イミダゾリン誘導体等が挙げられる。
前記ノニオン界面活性剤としては、例えば、ポリオキシエチレンノニルフェニルエーテル、ポリオキシエチレンオクチルフェニルエーテル、ポリオキシエチレンドデシルフェニルエーテル、ポリオキシエチレンラウリルエーテル、ポリオキシエチレンオレイルエーテル、ポリオキシエチレンアルキルエーテル、ポリオキシアリルキルアルキルエーテル等のエーテル系界面活性剤；ポリオキシエチレンオレイン酸、ポリオキシエチレンオレイン酸エステル、ポリオキシエチレンジステアリン酸エステル、ソルビタンラウレート、ソルビタンモノステアレート、ソルビタンモノオレエート、ソルビタンセスキオレート、ポリオキシエチレンモノオレエート、ポリオキシエチレンステアレート等のエステル系界面活性剤；２，４，７，９−テトラメチル−５−デシン−４，７−ジオール、３，６−ジメチル−４−オクチル−３，６−ジオール、３，５−ジメチル−１−ヘキシン−３−オール等のアセチレングリコール系界面活性剤、などが挙げられる。
【００４５】
前記顔料分散体を作製する際の顔料の含有量は、特に制限はなく、目的に応じて適宜選択することができるが、０．１質量％〜５０質量％が好ましく、０．１質量％〜３０質量％がより好ましい。
得られた顔料分散体は、必要に応じて、フィルター、遠心分離装置等で粗大粒子をろ過し、脱気することが好ましい。
【００４６】
＜その他の成分＞
前記その他の成分としては、特に制限はなく、目的に応じて適宜選択することができ、例えば、浸透剤、ｐＨ調整剤、水分散性樹脂、防腐防黴剤、キレート試薬、防錆剤、酸化防止剤、紫外線吸収剤、酸素吸収剤、光安定化剤、などが挙げられる。
【００４７】
−浸透剤−
前記浸透剤としては、炭素数８〜１１のポリオール化合物及び炭素数８〜１１のグリコールエーテル化合物のいずれかを含有することが好ましい。
前記浸透剤は、前記湿潤剤とは別なものであり、前記湿潤剤よりも湿潤性が比較的少ないので、「非湿潤剤性である媒質」ということができる。これら非湿潤剤性である浸透剤は、２５℃の水中において０．２質量％〜５．０質量％の間の溶解度を有するものが好ましい。
これらの中でも、２−エチル−１，３−ヘキサンジオール［溶解度：４．２質量％（２５℃）］、２，２，４−トリメチル−１，３−ペンタンジオール［溶解度：２．０質量％（２５℃）］が特に好ましい。
その他のポリオール化合物として、脂肪族ジオールとしては、例えば、２−エチル−２−メチル−１，３−プロパンジオール、３，３−ジメチル−１，２−ブタンジオール、２，２−ジエチル−１，３−プロパンジオール、２−メチル−２−プロピル−１，３−プロパンジオール、２，４−ジメチル−２，４−ペンタンジオール、２，５−ジメチル−２，５−ヘキサンジオール、５−ヘキセン−１，２−ジオールなどが挙げられる。
その他の併用できる浸透剤としては、インク中に溶解し、所望の物性に調整できるものであれば特に制限はなく、目的に応じて適宜選択することができるが、例えば、ジエチレングリコールモノフェニルエーテル、エチレングリコールモノフェニルエーテル、エチレングリコールモノアリルエーテル、ジエチレングリコールモノフェニルエーテル、ジエチレングリコールモノブチルエーテル、プロピレングリコールモノブチルエーテル、テトラエチレングリコールクロロフェニルエーテル等の多価アルコールのアルキル及びアリールエーテル類、エタノール等の低級アルコール類、などが挙げられる。
前記浸透剤の前記インクジェット記録用インクにおける含有量は、特に制限はなく、目的に応じて適宜選択することができるが、０．１質量％〜４質量％が好ましい。前記含有量が、０．１質量％未満であると、速乾性が得られず滲んだ画像となることがあり、４質量％を超えると、顔料の分散安定性が損なわれ、ノズルが目詰まりしやすくなったり、また記録用メディア（記録媒体）への浸透性が必要以上に高くなったり、画像濃度の低下や裏抜けが発生したりすることがある。
【００４８】
−ｐＨ調整剤−
前記ｐＨ調整剤としては、調合されるインクジェット記録用インクに悪影響を及ぼさずにｐＨを８．５〜１１、好ましくはｐＨを９〜１１に調整できるものであれば特に制限はなく、目的に応じて適宜選択することができるが、例えば、アルコールアミン類、アルカリ金属元素の水酸化物、アンモニウムの水酸化物、ホスホニウム水酸化物、アルカリ金属の炭酸塩、などが挙げられる。前記ｐＨが、８．５未満及び１１を超えるとインクジェットのヘッドやインク供給ユニットを溶かし出す量が大きく、インクの変質や漏洩、吐出不良などの不具合が生じることがある。８．５未満の時には、インク保管中にインクｐＨが低下して高分子微粒子が粒子径の増大により凝集することがある。
前記ｐＨは、例えば、ｐＨメータ（ＨＭ−３０Ｒ、ＴＯＡ−ＤＫＫ社製）により測定することができる。
前記アルコールアミン類としては、例えば、ジエタノールアミン、トリエタノールアミン、２−アミノ−２−エチル−１，３−プロパンジオール、などが挙げられる。前記アルカリ金属元素の水酸化物としては、例えば、水酸化リチウム、水酸化ナトリウム、水酸化カリウム、などが挙げられる。前記アンモニウムの水酸化物としては、例えば、水酸化アンモニウム、第４級アンモニウム水酸化物、第４級ホスホニウム水酸化物、などが挙げられる。前記アルカリ金属の炭酸塩としては、例えば、炭酸リチウム、炭酸ナトリウム、炭酸カリウム、などが挙げられる。
【００４９】
−水分散性樹脂−
前記水分散性樹脂としては、造膜性（画像形成性）に優れ、かつ高撥水性、高耐水性、高耐候性を備えて、高耐水性で高画像濃度（高発色性）の画像記録に有用である。
前記水分散性樹脂の具体例としては、縮合系合成樹脂、付加系合成樹脂、天然高分子化合物などが挙げられる。
前記縮合系合成樹脂としては、例えば、ポリエステル樹脂、ポリウレタン樹脂、ポリエポキシ樹脂、ポリアミド樹脂、ポリエーテル樹脂、ポリ（メタ）アクリル樹脂、アクリル−シリコーン樹脂、フッ素系樹脂、などが挙げられる。前記付加系合成樹脂としては、例えば、ポリオレフィン樹脂、ポリスチレン系樹脂、ポリビニルアルコール系樹脂、ポリビニルエステル系樹脂、ポリアクリル酸系樹脂、不飽和カルボン酸系樹脂、などが挙げられる。前記天然高分子化合物としては、例えば、セルロース類、ロジン類、天然ゴムなどが挙げられる。
これらの中でも、ポリウレタン樹脂微粒子、アクリル−シリコーン樹脂微粒子及びフッ素系樹脂微粒子が好ましい。
前記水分散性樹脂の体積平均粒径は、分散液の粘度と関係しており、組成が同じものでは粒径が小さくなるほど同一固形分での粘度が大きくなる。インクが過剰な高粘度にならないためにも水分散性樹脂の体積平均粒径は５０ｎｍ以上であることが好ましい。また、粒径が数十μｍになるとインクジェットヘッドのノズル口より大きくなるため使用できない。ノズル口より小さくとも粒子径の大きな粒子がインク中に存在すると吐出安定性を悪化させる。そこで、インク吐出安定性を阻害させないために体積平均粒径は２００ｎｍ以下がより好ましい。
ここで、前記水分散性樹脂の体積平均粒径は、２３℃、５５％ＲＨの環境下において、日機装株式会社製マイクロトラックＵＰＡで動的光散乱法により測定したものである。
また、前記水分散性樹脂は、前記水分散顔料を紙面に定着させる働きを有し、常温で被膜化して顔料の定着性を向上させることが好ましい。そのため、前記水分散性樹脂の最低造膜温度（ＭＦＴ）は３０℃以下であることが好ましい。
また、前記水分散性樹脂のガラス転移温度が−４０℃以下になると樹脂皮膜の粘稠性が強くなり印字物にタックが生じるため、ガラス転移温度が−３０℃以上の水分散性樹脂であることが好ましい。
前記水分散性樹脂の前記インクジェット記録用インクにおける含有量は、特に制限はなく、目的に応じて適宜選択することができるが、１質量％〜１５質量％が好ましく、２質量％〜７質量％がより好ましい。
【００５０】
−防腐防黴剤−
前記防腐防黴剤としては、例えば、デヒドロ酢酸ナトリウム、ソルビン酸ナトリウム、２−ピリジンチオール−１−オキサイドナトリウム、安息香酸ナトリウム、ペンタクロロフェノールナトリウム、などが挙げられる。
【００５１】
−キレート試薬−
前記キレート試薬としては、例えば、エチレンジアミン四酢酸ナトリウム、ニトリロ三酢酸ナトリウム、ヒドロキシエチルエチレンジアミン三酢酸ナトリウム、ジエチレントリアミン五酢酸ナトリウム、ウラミル二酢酸ナトリウム、などが挙げられる。
【００５２】
−防錆剤−
前記防錆剤としては、例えば、酸性亜硫酸塩、チオ硫酸ナトリウム、チオジグリコール酸アンモン、ジイソプロピルアンモニウムニトライト、四硝酸ペンタエリスリトール、ジシクロヘキシルアンモニウムニトライト、などが挙げられる。
【００５３】
−酸化防止剤−
前記酸化防止剤としては、例えば、フェノール系酸化防止剤（ヒンダードフェノール系酸化防止剤を含む）、アミン系酸化防止剤、硫黄系酸化防止剤、リン系酸化防止剤、などが挙げられる。
【００５４】
−紫外線吸収剤−
前記紫外線吸収剤としては、例えば、ベンゾフェノン系紫外線吸収剤、ベンゾトリアゾール系紫外線吸収剤、サリチレート系紫外線吸収剤、シアノアクリレート系紫外線吸収剤、ニッケル錯塩系紫外線吸収剤、などが挙げられる。
【００５５】
＜インクジェット記録用インクの製造方法＞
前記インクジェット記録用インクは、水、水溶性溶剤、顔料、及びリン酸基を含む共重合体、更に必要に応じて他の成分を水性媒体中に分散又は溶解し、必要に応じて攪拌混合して製造することができる。
前記分散は、例えば、サンドミル、ホモジナイザー、ボールミル、ペイントシャイカー、超音波分散機等により行うことができ、攪拌混合は通常の攪拌羽を用いた攪拌機、マグネチックスターラー、高速の分散機等で行うことができる。
【００５６】
本発明のインクジェット記録用インクの２５℃での粘度は、特に制限はなく、目的に応じて適宜選択することができるが、３ｍＰａ・ｓ〜２０ｍＰａ・ｓが好ましい。前記粘度を３ｍＰａ・ｓ以上とすることによって、印字濃度や文字品位を向上させる効果が得られる。一方、前記粘度を２０ｍＰａ・ｓ以下に抑えることで、吐出性を確保することができる。
前記粘度は、例えば、粘度計（ＲＬ−５５０、東機産業株式会社製）を使用して、２５℃で測定することができる。
前記インクジェット記録用インクの表面張力としては、特に制限はなく、目的に応じて適宜選択することができるが、２５℃で、４０ｍＮ／ｍ以下が好ましい。前記表面張力が、４０ｍＮ／ｍを超えると、記録用メディア上のインクのレベリングが起こり難く、乾燥時間の長時間化を招くことがある。
【００５７】
（インクカートリッジ）
本発明のインクカートリッジは、本発明の前記インクジェット記録用インクを容器中に収容するものであり、更に必要に応じて適宜選択したその他の部材を有してなる。
前記容器としては、その形状、構造、大きさ、材質に特に制限無く、目的に応じて適宜選択することができ、例えば、アルミニウムラミネートフィルム、樹脂フィルムなどで形成されたインク袋を少なくとも有するものなどが好適に挙げられる。
【００５８】
本発明のインクカートリッジの一態様について、図１及び図２を参照して説明する。図１は、本発明のインクカートリッジの一例を説明するための概略平面図である。図２は図１のインクカートリッジのケース（外装）を含めた概略平面図である。
インクカートリッジ２００は、図１に示すように、インク注入口２４２からインク袋２４１内に充填され、排気した後、該インク注入口２４２は融着により閉じられる。使用時には、ゴム部材からなるインク排出口２４３に装置本体の針を刺して装置に供給される。インク袋２４１は、透気性のないアルミニウムラミネートフィルム等の包装部材により形成されている。このインク袋２４１は、図２に示すように、通常、プラスチックス製のカートリッジケース２４４内に収容され、各種インクジェット記録装置に着脱可能に装着して用いられるようになっている。
【００５９】
（インクジェット記録装置及びインクジェット記録方法）
本発明のインクジェット記録装置は、インク飛翔手段を少なくとも有してなり、更に必要に応じて適宜選択したその他の手段、例えば、刺激発生手段、制御手段等を有してなる。
本発明のインクジェット記録方法は、インク飛翔工程を少なくとも含み、更に必要に応じて適宜選択したその他の工程、例えば、刺激発生工程、制御工程等を含む。
本発明のインクジェット記録方法は、本発明のインクジェット記録装置により好適に実施することができ、前記インク飛翔工程は前記インク飛翔手段により好適に行うことができる。前記その他の工程は、前記その他の手段により好適に行うことができる。
【００６０】
＜インク飛翔工程及びインク飛翔手段＞
前記インク飛翔工程は、本発明の前記インクジェット記録用インクに、刺激を印加し、前記インクジェット記録用インクを飛翔させて画像を形成する工程である。
前記インク飛翔手段は、本発明の前記インクジェット記録用インクに、刺激を印加し、前記インクジェット記録用インクを飛翔させて画像を形成する手段である。前記インク飛翔手段としては、特に制限はなく、目的に応じて適宜選択することができ、例えば、インク吐出用の各種のノズル、などが挙げられる。
【００６１】
前記刺激は、例えば、前記刺激発生手段により発生させることができ、該刺激としては、特に制限はなく、目的に応じて適宜選択することができ、例えば、熱（温度）、圧力、振動、光、などが挙げられる。これらは、１種単独で使用してもよいし、２種以上を併用してもよい。これらの中でも、熱、圧力が好適に挙げられる。
前記刺激発生手段としては、例えば、加熱装置、加圧装置、圧電素子、振動発生装置、超音波発振器、ライト、などが挙げられる。具体的には、圧電素子等の圧電アクチュエータ、発熱抵抗体等の電気熱変換素子を用いて液体の膜沸騰による相変化を利用するサーマルアクチュエータ、温度変化による金属相変化を用いる形状記憶合金アクチュエータ、静電力を用いる静電アクチュエータ、などが挙げられる。
【００６２】
前記インクの飛翔の態様としては、特に制限はなく、前記刺激の種類等に応じて異なり、例えば、前記刺激が「熱」の場合、記録ヘッド内の前記インクに対し、記録信号に対応した熱エネルギーを例えばサーマルヘッド等を用いて付与し、該熱エネルギーにより前記インクに気泡を発生させ、該気泡の圧力により、該記録ヘッドのノズル孔から該インクを液滴として吐出噴射させる方法、などが挙げられる。また、前記刺激が「圧力」の場合、例えば記録ヘッド内のインク流路内にある圧力室と呼ばれる位置に接着された圧電素子に電圧を印加することにより、圧電素子が撓み、圧力室の容積が縮小して、前記記録ヘッドのノズル孔から該インクを液滴として吐出噴射させる方法、などが挙げられる。
なお、前記制御手段としては、前記各手段の動きを制御することができる限り特に制限はなく、目的に応じて適宜選択することができ、例えば、シークエンサー、コンピュータ等の機器、などが挙げられる。
【００６３】
ここで、本発明のインクジェット記録装置により本発明のインクジェット記録方法を実施する一の態様について、図面を参照しながら説明する。
図３は、本発明のシリアル型インクジェット記録装置の一例を示す斜視図である。
この図３に示すインクジェット記録装置は、装置本体１０１と、装置本体１０１に装着した用紙を装填するための給紙トレイ１０２と、装置本体１０１に装着され画像が記録（形成）された用紙をストックするための排紙トレイ１０３と、装置本体１０１の前面１１２の一端部側には、前面１１２から前方側に突き出し、上カバー１１１よりも低くなったインクカートリッジ装填部１０４とを有する。インクカートリッジ装填部１０４の上面には、操作キーや表示器などの操作部１０５が配置されている。インクカートリッジ装填部１０４は、インクカートリッジ２００の脱着を行うための開閉可能な前カバー１１５を有している。
【００６４】
装置本体１０１内には、図４及び図５（図３に示すインクジェット記録装置における一部拡大断面図）に示すように、図示を省略している左右の側板に横架したガイド部材であるガイドロッド１３１とステー１３２とでキャリッジ１３３を主走査方向に摺動自在に保持し、主走査モータによって図５に示すように矢示方向に移動走査する。
キャリッジ１３３には、イエロー（Ｙ）、シアン（Ｃ）、マゼンタ（Ｍ）、ブラック（Ｂｋ）の各色のインク滴を吐出する４個のインクジェット記録用ヘッドからなる記録ヘッド１３４を複数のインク吐出口を主走査方向と交叉する方向に配列し、インク滴吐出方向を下方に向けて装着している。
記録ヘッド１３４を構成するインクジェット記録用ヘッドとしては、圧電素子などの圧電アクチュエータ、発熱抵抗体などの電気熱変換素子を用いて液体の膜沸騰による相変化を利用するサーマルアクチュエータ、温度変化による金属相変化を用いる形状記憶合金アクチュエータ、静電力を用いる静電アクチュエータなどインクを吐出するためのエネルギー発生手段として備えたものなどを使用できる。また、キャリッジ１３３には、記録ヘッド１３４に各色のインクを供給するための各色のサブタンク１３５を搭載している。サブタンク１３５には、図示しないインク供給チューブを介して、インクカートリッジ装填部１０４に装填された本発明のインクカートリッジ２００から前記インクが供給されて補充される。
【００６５】
一方、給紙トレイ１０３の用紙積載部（圧板）１４１上に積載した用紙１４２を給紙するための給紙部として、用紙積載部１４１から用紙１４２を１枚ずつ分離給送する半月コロ（給紙コロ１４３）、及び給紙コロ１４３に対向し、摩擦係数の大きな材質からなる分離パッド１４４を備え、この分離パッド１４４は給紙コロ１４３側に付勢されている。
この給紙部から給紙された用紙１４２を記録ヘッド１３４の下方側で搬送するための搬送部として、用紙１４２を静電吸着して搬送するための搬送ベルト１５１と、給紙部からガイド１４５を介して送られる用紙１４２を搬送ベルト１５１との間で挟んで搬送するためのカウンタローラ１５２と、略鉛直上方に送られる用紙１４２を略９０°方向転換させて搬送ベルト１５１上に倣わせるための搬送ガイド１５３と、押さえ部材１５４で搬送ベルト１５１側に付勢された先端加圧コロ１５５とが備えられる。
【００６６】
また、搬送ベルト１５１表面を帯電させるための帯電手段である帯電ローラ１５６が備えられている。搬送ベルト１５１は、無端状ベルトであり、搬送ローラ１５７とテンションローラ１５８との間に張架されて、ベルト搬送方向に周回可能である。この搬送ベルト１５１は、例えば、抵抗制御を行っていない厚さ４０μｍ程度の樹脂材、例えば、テトラフルオロエチレンとエチレンとの共重合体（ＥＴＦＥ）で形成した用紙吸着面となる表層と、この表層と同材質でカーボンによる抵抗制御を行った裏層（中抵抗層、アース層）とを有している。搬送ベルト１５１の裏側には、記録ヘッド１３４による印写領域に対応してガイド部材１６１が配置されている。
なお、記録ヘッド１３４で記録された用紙１４２を排紙するための排紙部として、搬送ベルト１５１から用紙１４２を分離するための分離爪１７１と、排紙ローラ１７２及び排紙コロ１７３とが備えられており、排紙ローラ１７２の下方に排紙トレイ１０３が配されている。
【００６７】
装置本体１０１の背面部には、両面給紙ユニット１８１が着脱自在に装着されている。
両面給紙ユニット１８１は、搬送ベルト１５１の逆方向回転で戻される用紙１４２を取り込んで反転させて再度カウンタローラ１５２と搬送ベルト１５１との間に給紙する。なお、両面給紙ユニット１８１の上面には手差し給紙部１８２が設けられている。
このインクジェット記録装置においては、給紙部から用紙１４２が１枚ずつ分離給紙され、略鉛直上方に給紙された用紙１４２は、ガイド１４５で案内され、搬送ベルト１５１とカウンタローラ１５２との間に挟まれて搬送される。更に先端を搬送ガイド１５３で案内されて先端加圧コロ１５５で搬送ベルト１５１に押し付けられ、略９０°搬送方向を転換される。このとき、帯電ローラ１５６によって搬送ベルト１５７が帯電されており、用紙１４２は、搬送ベルト１５１に静電吸着されて搬送される。そこで、キャリッジ１３３を移動させながら画像信号に応じて記録ヘッド１３４を駆動することにより、停止している用紙１４２にインク滴を吐出して１行分を記録し、用紙１４２を所定量搬送後、次行の記録を行う。
記録終了信号又は用紙１４２の後端が記録領域に到達した信号を受けることにより、記録動作を終了して、用紙１４２を排紙トレイ１０３に排紙する。そして、サブタンク１３５内のインクの残量ニアーエンドが検知されると、インクカートリッジ２００から所要量のインクがサブタンク１３５に補給される。
【００６８】
このインクジェット記録装置においては、本発明のインクカートリッジ２０１中のインクを使い切ったときには、インクカートリッジ２００における筐体を分解して内部のインク袋だけを交換することができる。また、インクカートリッジ２００は、縦置きで前面装填構成としても、安定したインクの供給を行うことができる。したがって、装置本体１０１の上方が塞がって設置されているような場合、例えば、ラック内に収納したりする場合、あるいは装置本体１０１の上面に物が置かれているような場合でも、インクカートリッジ２００の交換を容易に行うことができる。
【００６９】
なお、キャリッジが走査するシリアル型（シャトル型）インクジェット記録装置に適用した例で説明したが、ライン型ヘッドを備えたライン型インクジェット記録装置にも同様に適用することができる。
【００７０】
本発明のインクジェット記録装置は、インクジェット記録方式による各種記録に適用することができ、例えば、インクジェット記録用プリンタ、ファクシミリ装置、複写装置、プリンタ／ファックス／コピア複合機、などに特に好適に適用することができる。
【００７１】
（インク記録物）
本発明のインク記録物は、本発明のインクジェット記録用インクにより記録された画像を記録媒体（記録メディア）上に有してなる。
前記記録メディアとしては、特に制限はなく、目的に応じて適宜選択することができるが、例えば、普通紙、印刷用塗工紙、光沢紙、特殊紙、布、フィルム、ＯＨＰシート、などが挙げられる。これらは、１種単独で使用してもよいし、２種以上を併用してもよい。これらの中でも、普通紙及び印刷用塗工紙の少なくともいずれかが好ましい。前記普通紙は安価である点で有利である。また、前記印刷用塗工紙は光沢紙に比べ比較的安価でしかも平滑な光沢ある画像を与える点で有利である。しかし、乾燥性が悪く一般にインクジェット用には使用困難であったが、本発明のインクジェット記録用インクにより乾燥性が向上し使用可能となった。
本発明のインク記録物は、高画質で滲みがなく、経時安定性に優れ、各種の印字乃至画像の記録された資料等として各種用途に好適に使用することができる。
【実施例】
【００７２】
以下、本発明の実施例を説明するが、本発明は、これらの実施例に何ら限定されるものではない。
【００７３】
また、以下の略号は次の化合物を意味する。
ＰＭＡ：２−メタクイロキシエチルアシッドホスホエート（「ホスマーＭ」、ユニケミカル株式会社製）
ＰＡ：２−アクロイロキシエチルアシッドホスホエート（「ライトアクリレートＰ−１Ａ」、共栄社化学工業株式会社製）
ＭＰＣ：２−メタクリロイルオキシエチルホスホリルコリン（日油株式会社製）
ＡＰＣ：２−アクリロイルオキシエチルホスホリルコリン（日油株式会社製）
ＳＭＡ：ステアリルメタアクリレート（「ライトエステルＳ」、共栄社化学工業株式会社製）
ＳＡ：ステアリルアクリレート（「ライトアクリレートＳ−Ａ」、共栄社化学工業株式会社製）
ＢｚＭＡ：ベンジルメタアクリレート（「ライトエステルＢＺ」、共栄社化学工業株式会社製）
ＡＩＢＮ：アゾビスイソブチロニトリル
【００７４】
共重合体の粘度は、以下の方法に従って測定した。また、また、共重合体の中和率は、以下のようにして算出した。
【００７５】
＜共重合体の粘度の測定＞
合成された共重合体の１０質量％水溶液の粘度の測定は、回転粘度計（ＴＶ−２２形粘度計、コーンプレートタイプ、東機産業株式会社製）を用いて行った。具体的な操作を以下に示す。共重合体を１．１ｍＬ採取し粘度計のサンプルカップに入れた。２５℃で、サンプルカップを粘度計本体に取り付けて１分間静置した後、粘度計のローターを回転し、１分間後の値を読み取った。
【００７６】
＜共重合体の中和率＞
共重合体の中和率は、共重合体の合成時のリン酸基を含むモノマーの仕込み量に対する中和剤の添加量の比率から求めた。
【００７７】
（合成例１）
−共重合体１の合成−
ＰＭＡ；１２．００ｇ、ＭＰＣ；４．００ｇ、ＳＭＡ；２４．００ｇ、及びエタノール２２６．６７ｇを４つ口フラスコに入れて攪拌し、均一溶液とした。この溶液に３０分間窒素を吹き込んだ後、６５℃でＡＩＢＮ；２．６７ｇを加えて５時間以上重合反応させた。重合液をエバポレーターにより脱溶媒した粘調物を水に希釈しながら、１０質量％に濃度調整したものを水酸化ナトリウムで中和率が１００％になるように中和し、３日間透析膜精製し、精製後１０質量％に正確に濃度調整したものを共重合体１の水溶液とした。得られた共重合体１の水溶液の粘度は、２５℃で、１３．７ｍＰａ・ｓであった。
【００７８】
（合成例２）
−共重合体２の合成−
ＰＭＡ；１２．００ｇ、ＭＰＣ；４．００ｇ、ＢｚＭＡ；２４．００ｇ、及びエタノール２２６．６７ｇを４つ口フラスコに入れて攪拌し、均一溶液とした。この溶液に３０分間窒素を吹き込んだ後、６５℃でＡＩＢＮ；２．６７ｇを加えて５時間以上重合反応させた。重合液をエバポレーターにより脱溶媒した粘調物を水に希釈しながら、１０質量％に濃度調整したものを水酸化ナトリウムで中和率が１００％になるように中和し、３日間透析膜精製し、精製後１０質量％に正確に濃度調整したものを共重合体２の水溶液とした。得られた共重合体２の水溶液の粘度は、２５℃で、１４．３ｍＰａ・ｓであった。
【００７９】
（合成例３）
−共重合体３の合成−
ＰＭＡ；１２．００ｇ、ＭＰＣ；４．００ｇ、ＳＭＡ；２４．００ｇ、及びエタノール２２６．６７ｇを４つ口フラスコに入れて攪拌し、均一溶液とした。この溶液に３０分間窒素を吹き込んだ後、６５℃でＡＩＢＮ；２．６７ｇを加えて５時間以上重合反応させた。重合液をエバポレーターにより脱溶媒した粘調物を水に希釈しながら、１０質量％に濃度調整したものを水酸化ナトリウムで中和率が５０％になるように中和し、３日間透析膜精製し、精製後１０質量％に正確に濃度調整したものを共重合体３の水溶液とした。得られた共重合体３の水溶液の粘度は、２５℃で、１０．１ｍＰａ・ｓであった。
【００８０】
（合成例４）
−共重合体４の合成−
ＰＭＡ；１２．００ｇ、ＡＰＣ；４．００ｇ、ＳＡ；２４．００ｇ、及びエタノール２２６．６７ｇを４つ口フラスコに入れて攪拌し、均一溶液とした。この溶液に３０分間窒素を吹き込んだ後、６５℃でＡＩＢＮ；２．６７ｇを加えて５時間以上重合反応させた。重合液をエバポレーターにより脱溶媒した粘調物を水に希釈しながら、１０質量％に濃度調整したものを水酸化ナトリウムで中和率が１００％になるように中和し、３日間透析膜精製し、精製後１０質量％に正確に濃度調整したものを共重合体４の水溶液とした。得られた共重合体４の水溶液の粘度は、２５℃で、１４．５ｍＰａ・ｓであった。
【００８１】
（合成例５）
−共重合体５の合成−
ＰＭＡ；１２．００ｇ、ＭＰＣ；４．００ｇ、ＢｚＭＡ；２４．００ｇ、及びエタノール２２６．６７ｇを４つ口フラスコに入れて攪拌し、均一溶液とした。この溶液に３０分間窒素を吹き込んだ後、６５℃でＡＩＢＮ；２．６７ｇを加えて５時間以上重合反応させた。重合液をエバポレーターにより脱溶媒した粘調物を水に希釈しながら、１０質量％に濃度調整したものをモノエタノールアミン（ＥＡ）で中和率が１００％になるように中和し、３日間透析膜精製し、精製後１０質量％に正確に濃度調整したものを共重合体５の水溶液とした。得られた共重合体５の水溶液の粘度は、２５℃で、１３．５ｍＰａ・ｓであった。
【００８２】
（合成例６）
−共重合体６の合成−
ＰＡ；１２．００ｇ、ＭＰＣ；４．００ｇ、ＳＭＡ；２４．００ｇ、及びエタノール２２６．６７ｇを４つ口フラスコに入れて攪拌し、均一溶液とした。この溶液に３０分間窒素を吹き込んだ後、６５℃でＡＩＢＮ；２．６７ｇを加えて５時間以上重合反応させた。重合液をエバポレーターにより脱溶媒した粘調物を水に希釈しながら、１０質量％に濃度調整したものを水酸化ナトリウムで中和率が１００％になるように中和し、３日間透析膜精製し、精製後１０質量％に正確に濃度調整したものを共重合体６の水溶液とした。得られた共重合体６の水溶液の粘度は、２５℃で、１２．８ｍＰａ・ｓであった。
【００８３】
（合成例７）
−共重合体７の合成−
ＰＭＡ；２．６７ｇ、ＭＰＣ；２．６７ｇ、ＳＭＡ；８．００ｇ、及びエタノール２５３．３３ｇを４つ口フラスコに入れて攪拌し、均一溶液とした。この溶液に３０分間窒素を吹き込んだ後、６５℃でＡＩＢＮ；２．６７ｇを加えて５時間以上重合反応させた。重合液をエバポレーターにより脱溶媒した粘調物を水に希釈しながら、１０質量％に濃度調整したものを水酸化ナトリウムで中和率が１００％になるように中和し、３日間透析膜精製し、精製後１０質量％に正確に濃度調整したものを共重合体７の水溶液とした。得られた共重合体７の水溶液の粘度は、２５℃で、４．０ｍＰａ・ｓであった。
【００８４】
（合成例８）
−共重合体８の合成−
ＰＭＡ；５．３３ｇ、ＭＰＣ；１３．３３ｇ、ＢｚＭＡ；３４．６６ｇ、及びエタノール２１３．３３ｇを４つ口フラスコに入れて攪拌し、均一溶液とした。この溶液に３０分間窒素を吹き込んだ後、６５℃でＡＩＢＮ；２．６７ｇを加えて５時間以上重合反応させた。重合液をエバポレーターにより脱溶媒した粘調物を水に希釈しながら、１０質量％に濃度調整したものを水酸化ナトリウムで中和率が１００％になるように中和し、３日間透析膜精製し、精製後１０質量％に正確に濃度調整したものを共重合体８の水溶液とした。得られた共重合体８の水溶液の粘度は、２５℃で、２７．２ｍＰａ・ｓであった。
【００８５】
（合成例９）
−共重合体９の合成−
ＰＭＡ；８．００ｇ、ＭＰＣ；２．００ｇ、ＢｚＭＡ；３．３３ｇ、及びエタノール２５３．３３ｇを４つ口フラスコに入れて攪拌し、均一溶液とした。この溶液に３０分間窒素を吹き込んだ後、６５℃でＡＩＢＮ；２．６７ｇを加えて５時間以上重合反応させた。重合液をエバポレーターにより脱溶媒した粘調物を水に希釈しながら、１０質量％に濃度調整したものを水酸化ナトリウムで中和率が１００％になるように中和し、３日間透析膜精製し、精製後１０質量％に正確に濃度調整したものを共重合体９の水溶液とした。得られた共重合体９の水溶液の粘度は、２５℃で、６．２ｍＰａ・ｓであった。
【００８６】
（合成例１０）
−共重合体１０の合成−
ＰＭＡ；３２．００ｇ、ＭＰＣ；５．３３ｇ、ＳＭＡ；１６．００ｇ、及びエタノール２１３．３３ｇを４つ口フラスコに入れて攪拌し、均一溶液とした。この溶液に３０分間窒素を吹き込んだ後、６５℃でＡＩＢＮ；２．６７ｇを加えて５時間以上重合反応させた。重合液をエバポレーターにより脱溶媒した粘調物を水に希釈しながら、１０質量％に濃度調整したものを水酸化ナトリウムで中和率が１００％になるように中和し、３日間透析膜精製し、精製後１０質量％に正確に濃度調整したものを共重合体１０の水溶液とした。得られた共重合体１０の水溶液の粘度は、２５℃で、３０．０ｍＰａ・ｓであった。
【００８７】
（合成例１１）
−共重合体１１の合成−
ＰＭＡ；２．１３ｇ、ＭＰＣ；２．６７ｇ、ＢｚＭＡ；５．８７ｇ、及びエタノール２５６．００ｇを４つ口フラスコに入れて攪拌し、均一溶液とした。この溶液に３０分間窒素を吹き込んだ後、６５℃でＡＩＢＮ；２．６７ｇを加えて５時間以上重合反応させた。重合液をエバポレーターにより脱溶媒した粘調物を水に希釈しながら、１０質量％に濃度調整したものを水酸化ナトリウムで中和率が１００％になるように中和し、３日間透析膜精製し、精製後１０質量％に正確に濃度調整したものを共重合体１１の水溶液とした。得られた共重合体１１の水溶液の粘度は、２５℃で、３．１ｍＰａ・ｓであった。
【００８８】
（合成例１２）
−共重合体１２の合成−
ＰＭＡ；６．１３ｇ、ＭＰＣ；１２．２６ｇ、ＳＭＡ；４２．９３ｇ、及びエタノール２０５．３３ｇを４つ口フラスコに入れて攪拌し、均一溶液とした。この溶液に３０分間窒素を吹き込んだ後、６５℃でＡＩＢＮ；２．６７ｇを加えて５時間以上重合反応させた。重合液をエバポレーターにより脱溶媒した粘調物を水に希釈しながら、１０質量％に濃度調整したものを水酸化ナトリウムで中和率が１００％になるように中和し、３日間透析膜精製し、精製後１０質量％に正確に濃度調整したものを共重合体１２の水溶液とした。得られた共重合体１２の水溶液の粘度は、２５℃で、３１．８ｍＰａ・ｓであった。
【００８９】
（合成例１３）
−共重合体１３の合成−
ＰＭＡ；６．４０ｇ、ＭＰＣ；２．１３ｇ、ＳＭＡ；２．１３ｇ、及びエタノール２５６．００ｇを４つ口フラスコに入れて攪拌し、均一溶液とした。この溶液に３０分間窒素を吹き込んだ後、６５℃でＡＩＢＮ；２．６７ｇを加えて５時間以上重合反応させた。重合液をエバポレーターにより脱溶媒した粘調物を水に希釈しながら、１０質量％に濃度調整したものを水酸化ナトリウムで中和率が１００％になるように中和し、３日間透析膜精製し、精製後１０質量％に正確に濃度調整したものを共重合体１３の水溶液とした。得られた共重合体１３の水溶液の粘度は、２５℃で、３．６ｍＰａ・ｓであった。
【００９０】
（合成例１４）
−共重合体１４の合成−
ＰＭＡ；３６．８０ｇ、ＭＰＣ；６．１３ｇ、ＢｚＭＡ；１８．４ｇ、及びエタノール２０５．３３ｇを４つ口フラスコに入れて攪拌し、均一溶液とした。この溶液に３０分間窒素を吹き込んだ後、６５℃でＡＩＢＮ；２．６７ｇを加えて５時間以上重合反応させた。重合液をエバポレーターにより脱溶媒した粘調物を水に希釈しながら、１０質量％に濃度調整したものを水酸化ナトリウムで中和率が１００％になるように中和し、３日間透析膜精製し、精製後１０質量％に正確に濃度調整したものを共重合体１４の水溶液とした。得られた共重合体１４の水溶液の粘度は、２５℃で、３２．７ｍＰａ・ｓであった。
【００９１】
（合成例１５）
−共重合体１５の合成−
ＰＭＡ；１．６０ｇ、ＭＰＣ；９．６０ｇ、ＳＭＡ；２０．８０ｇ、及びエタノール７６８．００ｇを４つ口フラスコに入れて攪拌し、均一溶液とした。この溶液に３０分間窒素を吹き込んだ後、６５℃でＡＩＢＮ；８．００ｇを加えて５時間以上重合反応させた。重合液をエバポレーターにより脱溶媒した粘調物を水に希釈しながら、１０質量％に濃度調整したものを水酸化ナトリウムで中和率が１００％になるように中和し、３日間透析膜精製し、精製後１０質量％に正確に濃度調整したものを共重合体１５の水溶液とした。得られた共重合体１５の水溶液の粘度は、２５℃で、２．６ｍＰａ・ｓであった。
【００９２】
（合成例１６）
−共重合体１６の合成−
ＰＭＡ；３．０６ｇ、ＭＰＣ；１５．３３ｇ、ＢｚＭＡ；４２．９３ｇ、及びエタノール２．５．３３ｇを４つ口フラスコに入れて攪拌し、均一溶液とした。この溶液に３０分間窒素を吹き込んだ後、６５℃でＡＩＢＮ；２．６７ｇを加えて５時間以上重合反応させた。重合液をエバポレーターにより脱溶媒した粘調物を水に希釈しながら、１０質量％に濃度調整したものを水酸化ナトリウムで中和率が１００％になるように中和し、３日間透析膜精製し、精製後１０質量％に正確に濃度調整したものを共重合体１６の水溶液とした。得られた共重合体１６の水溶液の粘度は、２５℃で、３１．２ｍＰａ・ｓであった。
【００９３】
（合成例１７）
−共重合体１７の合成−
ＰＭＡ；８．５３ｇ、ＭＰＣ；１．０６ｇ、ＳＭＡ；１．０６ｇ、及びエタノール２５６．００ｇを４つ口フラスコに入れて攪拌し、均一溶液とした。この溶液に３０分間窒素を吹き込んだ後、６５℃でＡＩＢＮ；２．６７ｇを加えて５時間以上重合反応させた。重合液をエバポレーターにより脱溶媒した粘調物を水に希釈しながら、１０質量％に濃度調整したものを水酸化ナトリウムで中和率が１００％になるように中和し、３日間透析膜精製し、精製後１０質量％に正確に濃度調整したものを共重合体１７の水溶液とした。得られた共重合体１７の水溶液の粘度は、２５℃で、４．７ｍＰａ・ｓであった。
【００９４】
（合成例１８）
−共重合体１８の合成−
ＰＭＡ；４９．０６ｇ、ＭＰＣ；３．０６ｇ、ＢｚＭＡ；９．２０ｇ、及びエタノール２０５．３３ｇを４つ口フラスコに入れて攪拌し、均一溶液とした。この溶液に３０分間窒素を吹き込んだ後、６５℃でＡＩＢＮ；２．６７ｇを加えて５時間以上重合反応させた。重合液をエバポレーターにより脱溶媒した粘調物を水に希釈しながら、１０質量％に濃度調整したものを水酸化ナトリウムで中和率が１００％になるように中和し、３日間透析膜精製し、精製後１０質量％に正確に濃度調整したものを共重合体１８の水溶液とした。得られた共重合体１８の水溶液粘度は、２５℃で、３４．７ｍＰａ・ｓであった。
【００９５】
（合成例１９）
−共重合体１９の合成−
ＰＭＡ；１２．００ｇ、ＭＰＣ；４．００ｇ、ＢｚＭＡ；２４．００ｇ、及びエタノール２２６．６７ｇを４つ口フラスコに入れて攪拌し、均一溶液とした。この溶液に３０分間窒素を吹き込んだ後、６５℃でＡＩＢＮ；２．６７ｇを加えて５時間以上重合反応させた。重合液をエバポレーターにより脱溶媒した粘調物を水に希釈しながら、１０質量％に濃度調整したものをジメチルエタノールアミン（ＤＭＥＡ）で中和率が１００％になるように中和し、３日間透析膜精製し、精製後１０質量％に正確に濃度調整したものを共重合体１９の水溶液とした。得られた共重合体１９の水溶液の粘度は、２５℃で、１４．２ｍＰａ・ｓであった。
【００９６】
（比較合成例１）
−比較共重合体１の合成−
マレイン酸１００ｇ、スチレン１００ｇ、水５００ｇ、及び過硫酸アニモニウム１５ｇを、４つ口フラスコに入れて攪拌し、均一溶液とした。この溶液に３０分間窒素を吹き込んだ後、８０〜９０℃でＡＩＢＮ；２ｇを加えて５時間以上重合反応させた。重合液をエバポレーターにより脱溶媒した粘調物を水に希釈しながら、１０質量％に濃度調整したものを水酸化ナトリウムで中和率が１００％になるように中和し、３日間透析膜精製し、精製後１０質量％に正確に濃度調整したものを比較共重合体１の水溶液とした。得られた比較共重合体１の水溶液の粘度は、２５℃で、１３．５ｍＰａ・ｓであった。
【００９７】
（比較合成例２）
−比較共重合体２の合成−
比較合成例１におけるマレイン酸、及びスチレンを、ＰＭＡ、及びスチレンとした以外は、比較共重合体１の合成と同様にして、比較共重合体２の水溶液を得た。得られた比較共重合体２の水溶液の粘度は、２５℃で、１４．４ｍＰａ・ｓであった。
【００９８】
（比較合成例３）
−比較共重合体３の合成−
比較合成例１におけるマレイン酸、及びスチレンを、マレイン酸、及びＭＰＣとした以外は、比較共重合体１の合成と同様にして、比較共重合体３の水溶液を得た。得られた比較共重合体３の水溶液の粘度は、２５℃で、１４．１ｍＰａ・ｓであった。
【００９９】
（比較合成例４）
−比較共重合体４の合成−
ＰＭＡ；１２．００ｇ、ＭＰＣ；４．００ｇ、ＳＭＡ；２４．００ｇ、及びエタノール２２６．６７ｇを４つ口フラスコに入れて攪拌し、均一溶液とした。この溶液に３０分間窒素を吹き込んだ後、６５℃でＡＩＢＮ；２．６７ｇを加えて５時間以上重合反応させた。重合液をエバポレーターにより脱溶媒した粘調物を水に希釈しながら、１０質量％に濃度調整したものを水酸化ナトリウムで中和率が４０％になるように中和し、３日間透析膜精製し、精製後１０質量％に正確に濃度調整したものを比較共重合体４の水溶液とした。得られた比較共重合体４の水溶液の粘度は、２５℃で、８．４ｍＰａ・ｓであった。
【０１００】
次に、合成例１〜１９、及び比較合成例１〜４の共重合体について、表１及び表２に示す。
【０１０１】
【表１−１】
2014177528.tif 000014
＊ＥＡ：モノエタノールアミン
＊ＤＭＥＡ：ジメチルエタノールアミン
【表１−２】
2014177528.tif 000015
【０１０２】
【表２−１】
2014177528.tif 000016
【表２−２】
2014177528.tif 000017
【０１０３】
（顔料分散体の調製例１）
＜顔料分散体１の調製＞
下記処方（１）にて、下記カーボンブラック顔料、共重合体、及び純水の混合物をプレミックスした後、ディスクタイプのビーズミル（シンマルエンタープライゼス社製、ＫＤＬ型、メディア：直径０．１ｍｍのジルコニアボール使用）で周速１０ｍ／ｓで１０分間循環分散して、ブラック顔料分散体を得た。
−処方（１）−
・カーボンブラック顔料（ＮＩＰＥＸ１５０、エボニックデグサ社製、ガスブラック）・・・２０質量部
・共重合体１の水溶液（固形分１０．０質量％）・・・７５質量部
・純水・・・５質量部
【０１０４】
（顔料分散体２の調製例２）
−顔料分散体２の調製−
顔料分散体の調製例１のカーボンブラック顔料を、ピグメントブルー１５：３に代えた以外は、顔料分散体の調製例１と同様にして、顔料分散体２を得た。
【０１０５】
（顔料分散体の調製例３）
−顔料分散体３の調製−
顔料分散体の調製例１のカーボンブラック顔料を、ピグメントレッド１２２に代えた以外は、顔料分散体の調製例１と同様にして、顔料分散体３を得た。
【０１０６】
（顔料分散体の調製例４）
−顔料分散体４の調製−
顔料分散体の調製例１のカーボンブラック顔料を、ピグメントイエロー７４に代えた以外は、顔料分散体の調製例１と同様にして、顔料分散体４を得た。
【０１０７】
（顔料分散体の調製例５）
−顔料分散体５の調製−
顔料分散体の調製例１の共重合体１の水溶液を、共重合体２の水溶液に代えた以外は、顔料分散体の調製例１と同様にして、顔料分散体５を得た。
【０１０８】
（顔料分散体の調製例６）
−顔料分散体６の調製−
顔料分散体の調製例５のカーボンブラック顔料を、ピグメントブルー１５：３に代えた以外は、顔料分散体の調製例５と同様にして、顔料分散体６を得た。
【０１０９】
（顔料分散体の調製例７）
−顔料分散体７の調製−
顔料分散体の調製例５のカーボンブラック顔料を、ピグメントレッド１２２に代えた以外は、顔料分散体の調製例５と同様にして、顔料分散体７を得た。
【０１１０】
（顔料分散体の調製例８）
−顔料分散体８の調製−
顔料分散体の調製例５のカーボンブラック顔料を、ピグメントイエロー７４に代えた以外は、顔料分散体の調製例５と同様にして、顔料分散体８を得た。
【０１１１】
（顔料分散体の調製例９）
−顔料分散体９の調製−
顔料分散体の調製例１の共重合体１の水溶液を、共重合体３の水溶液に代えた以外は、顔料分散体の調製例１と同様にして、顔料分散体９を得た。
【０１１２】
（顔料分散体の調製例１０）
−顔料分散体１０の調製−
顔料分散体の調製例１の共重合体１の水溶液を、共重合体４の水溶液に代えた以外は、顔料分散体の調製例１と同様にして、顔料分散体１０を得た。
【０１１３】
（顔料分散体の調製例１１）
−顔料分散体１１の調製−
顔料分散体の調製例１の共重合体１の水溶液を、共重合体５の水溶液に代えた以外は、顔料分散体の調製例１と同様にして、顔料分散体１１を得た。
【０１１４】
（顔料分散体の調製例１２）
−顔料分散体１２の調製−
顔料分散体の調製例１の共重合体１の水溶液を、共重合体６の水溶液に代えた以外は、顔料分散体の調製例１と同様にして、顔料分散体１２を得た。
【０１１５】
（顔料分散体の調製例１３）
−顔料分散体１３の調製−
顔料分散体の調製例１２のカーボンブラック顔料を、ピグメントブルー１５：３に代えた以外は、顔料分散体の調製例１２と同様にして、顔料分散体１３を得た。
【０１１６】
（顔料分散体の調製例１４）
−顔料分散体１４の調製−
顔料分散体の調製例１２のカーボンブラック顔料を、ピグメントレッド１２２に代えた以外は、顔料分散体の調製例１と同様にして、顔料分散体１４を得た。
【０１１７】
（顔料分散体の調製例１５）
−顔料分散体１５の調製−
顔料分散体の調製例１２のカーボンブラック顔料を、ピグメントイエロー７４に代えた以外は、顔料分散体の調製例１２と同様にして、顔料分散体１５を得た。
【０１１８】
（顔料分散体の調製例１６〜２８）
−顔料分散体１６〜２８の調製−
顔料分散体の調製例１の化合物１の水溶液を、共重合体７〜１９の水溶液に代えた以外は、顔料分散体の調製例１と同様にして、顔料分散体１６〜２８を得た。
【０１１９】
（比較調製例１）
−比較顔料分散体１の調製−
顔料分散体の調製例１において、顔料分散体の調製例１の共重合体１の水溶液を、比較共重合体１の水溶液に代えた以外は、顔料分散体の調製例１と同様にして、比較顔料分散体１を得た。
【０１２０】
（比較調製例２）
−比較顔料分散体２の調製−
顔料分散体の調製例３において、顔料分散体の調製例３の共重合体１の水溶液を、比較共重合体１の水溶液に代えた以外は、顔料分散体の調製例３と同様にして、比較顔料分散体２を得た。
【０１２１】
（比較調製例３）
−比較顔料分散体３の調製−
顔料分散体の調製例４において、顔料分散体の調製例４の共重合体１の水溶液を、比較共重合体１の水溶液に代えた以外は、顔料分散体の調製例４と同様にして、比較顔料分散体３を得た。
【０１２２】
（比較調製例４）
−比較顔料分散体４の調製−
顔料分散体の調製例５において、顔料分散体の調製例５の共重合体１の水溶液を、比較共重合体１の水溶液に代えた以外は、顔料分散体の調製例５と同様にして、比較顔料分散体４を得た。
【０１２３】
（比較調製例５）
−比較顔料分散体５の調製−
比較調製例１の比較共重合体１の水溶液を、比較共重合体２の水溶液に代えた以外は、比較調製例１と同様にして、比較顔料分散体５を得た。
【０１２４】
（比較調製例６）
−比較顔料分散体６の調製−
比較調製例１の比較共重合体１の水溶液を、比較共重合体３の水溶液に代えた以外は、比較調製例１と同様にして、比較顔料分散体６を得た。
【０１２５】
（比較調製例７）
−比較顔料分散体７の調製−
比較調製例１の比較共重合体１の水溶液を、比較共重合体４の水溶液に代えた以外は、比較調製例１と同様にして、比較顔料分散体７を得た。
【０１２６】
（実施例１）
＜インクジェット記録用インクの作製＞
下記処方の材料を３０分間混合攪拌し、インクジェット記録用インクを作製した。
・調製例１の顔料分散体１（顔料濃度２０質量％）・・・４４．４質量部
・１，３−ブタンジオール・・・１５質量部
・グリセリン・・・２０質量部
・２−エチル−１，３−ヘキサンジオール・・・１質量部
・２，２−トリメチル−１，３−ペンタンジオール・・・１質量部
・ポリオキシエチレンパーフロロアルキルエーテル（ＦＳ−３００、Ｄｕｐｏｎｔ社製、成分４０質量％）・・・２．５質量部
・純水・・・１６．１質量部
【０１２７】
（実施例２）
−インクジェット記録用インクの作製−
下記処方の材料を３０分間混合攪拌し、インクジェット記録用インクを作製した。
・顔料分散体の調製例１の顔料分散体１（顔料濃度２０質量％）・・・４４．４質量部
・１，３−ブタンジオール・・・１５質量部
・グリセリン・・・２０質量部
・２−エチル−１，３−ヘキサンジオール・・・１質量部
・２，２−トリメチル−１，３−ペンタンジオール・・・１質量部
・ポリオキシエチレンパーフロロアルキルエーテル（ＦＳ−３００、Ｄｕｐｏｎｔ社製、成分４０質量％）・・・２．５質量部
・アクリル−シリコーン樹脂エマルジョン（昭和高分子株式会社製、ポリゾールＲＯＹ６３１２）・・・６質量部
・純水・・・１０．１質量部
【０１２８】
（実施例３）
−インクジェット記録用インクの作製−
下記処方の材料を３０分間混合攪拌し、インクジェット記録用インクを作製した。
・顔料分散体の調製例２の顔料分散体２（顔料濃度２０質量％）・・・３３．３質量部
・１，３−ブタンジオール・・・１５質量部
・グリセリン・・・２０質量部
・２−エチル−１，３−ヘキサンジオール・・・２質量部
・ポリオキシエチレンパーフロロアルキルエーテル（ＦＳ−３００、Ｄｕｐｏｎｔ社製、成分４０質量％）・・・２．５質量部
・純水・・・２７．２質量部
【０１２９】
（実施例４）
−インクジェット記録用インクの作製−
下記処方の材料を３０分間混合攪拌し、インクジェット記録用インクを作製した。
・顔料分散体の調製例３の顔料分散体３（顔料濃度２０質量％）・・・３３．３質量部
・１，３−ブタンジオール・・・１５質量部
・グリセリン・・・２０質量部
・２−エチル−１，３−ヘキサンジオール・・・２質量部
・ポリオキシエチレンパーフロロアルキルエーテル（ＦＳ−３００、Ｄｕｐｏｎｔ社製、成分４０質量％）・・・２．５質量部
・純水・・・２７．２質量部
【０１３０】
（実施例５）
−インクジェット記録用インクの作製−
下記処方の材料を３０分間混合攪拌し、インクジェット記録用インクを作製した。
・顔料分散体の調製例４の顔料分散体４（顔料濃度２０質量％）・・・３３．３質量部
・１，３−ブタンジオール・・・１５質量部
・グリセリン・・・２０質量部
・２−エチル−１，３−ヘキサンジオール・・・２質量部
・ポリオキシエチレンパーフロロアルキルエーテル（ＦＳ−３００、Ｄｕｐｏｎｔ社製、成分４０質量％）・・・２．５質量部
・純水・・・２７．２質量部
【０１３１】
（実施例６〜１０）
−インクジェット記録用インクの作製−
実施例１〜５において、顔料分散体１〜４を顔料分散体５〜８に代えた以外は、実施例１〜５と同様にして、実施例６〜１０のインクジェット記録用インクを得た。
【０１３２】
（実施例１１〜１３）
−インクジェット記録用インクの作製−
実施例１において、顔料分散体１を顔料分散体９〜１１に代えた以外は、実施例１と同様にして、実施例１１〜１３のインクジェット記録用インクを得た。
【０１３３】
（実施例１４〜１８）
−インクジェット記録用インクの作製−
実施例１〜５において、顔料分散体１〜４を顔料分散体１２〜１５に代えた以外は、実施例１〜５と同様にして、実施例１４〜１８のインクジェット記録用インクを得た。
【０１３４】
（実施例１９〜３１）
−インクジェット記録用インクの作製−
実施例１において、顔料分散体１を顔料分散体１６〜２８に代えた以外は、実施例１と同様にして、実施例１９〜３１のインクジェット記録用インクを得た。
【０１３５】
（比較例１）
−インクジェット記録用インクの作製−
実施例１において、顔料分散体１を比較顔料分散体１に代えた以外は、実施例１と同様にして、比較例１のインクジェット記録用インクを得た。
【０１３６】
（比較例２）
−インクジェット記録用インクの作製−
実施例３において、顔料分散体１を比較顔料分散体２に代えた以外は、実施例１と同様にして、比較例２のインクジェット記録用インクを得た。
【０１３７】
（比較例３）
−インクジェット記録用インクの作製−
実施例４において、顔料分散体１を比較顔料分散体３に代えた以外は、実施例４と同様にして、比較例３のインクジェット記録用インクを得た。
【０１３８】
（比較例４）
−インクジェット記録用インクの作製−
実施例５において、顔料分散体１を比較顔料分散体４に代えた以外は、実施例５と同様にして、比較例４のインクジェット記録用インクを得た。
【０１３９】
（比較例５）
−インクジェット記録用インクの作製−
実施例１において、顔料分散体１を比較顔料分散体５に代えた以外は、実施例１と同様にして、比較例５のインクジェット記録用インクを得た。
【０１４０】
（比較例６）
−インクジェット記録用インクの作製−
実施例１において、顔料分散体１を比較顔料分散体６に代えた以外は、実施例１と同様にして、比較例６のインクジェット記録用インクを得た。
【０１４１】
（比較例７）
−インクジェット記録用インクの作製−
実施例１において、顔料分散体１を比較顔料分散体７に代えた以外は、実施例１と同様にして、比較例７のインクジェット記録用インクを得た。
【０１４２】
次に、表３−１〜表３−４に実施例の内容、及び表４に比較例の内容をまとめて示す。
【０１４３】
【表３−１】
2014177528.tif 000018
【表３−２】
2014177528.tif 000019
【０１４４】
【表３−３】
2014177528.tif 000020
【０１４５】
【表３−４】
2014177528.tif 000021
【０１４６】
【表４】
2014177528.tif 000022
【０１４７】
次に、実施例１〜３１及び比較例１〜７の各インクジェット記録用インクについて、以下のようにして諸特性を評価した。結果を表５及び表６に示した。
【０１４８】
＜画像濃度＞
２３℃で５０％ＲＨ環境下、インクジェットプリンター（株式会社リコー製、ＩＰＳｉＯ  ＧＸ５０００）に作製した各インクを充填し、Ｍｉｃｒｏｓｏｆｔ  Ｗｏｒｄ２０００（Ｍｉｃｒｏｓｏｆｔ社製）にて作成した６４ｐｏｉｎｔ文字「■」の記載のあるチャートをＭｙＰａｐｅｒ（株式会社リコー製）に打ち出し、印字面の「■」部をＸ−Ｒｉｔｅ９３８にて測色して、画像濃度を評価した。このとき、印字モードは、プリンタ添付のドライバで普通紙のユーザー設定より「普通紙−標準はやい」モードを「色補正なし」と改変したモードを使用した。なお、各色の画像濃度の判定は、以下の評価基準を基に行った。
〔評価基準〕
◎  ：ブラック：１．２５以上、
マゼンタ：１．００以上、
シアン：１．００以上、又は、
イエロー：０．８５以上
○  ：ブラック：１．２以上、
マゼンタ：０．９５以上、
シアン  ：０．９５以上、又は、
イエロー：０．８以上
○△  ：ブラック：１．１５以上、
マゼンタ：０．９以上、
シアン  ：０．９以上、又は、
イエロー：０．７５以上
△  ：ブラック：１．１０以上、
マゼンタ：０．８５以上、
シアン  ：０．８５以上、又は、
イエロー：０．７以上
×  ：ブラック：１．１０未満、
マゼンタ：０．８５未満、
シアン  ：０．８５未満、又は、
イエロー：０．７０未満
【０１４９】
＜インク保存安定性＞
各インクジェット記録用インクをインクカートリッジに充填して６０℃で２週間保存し、保存前の粘度に対する保存後の粘度の変化率を下記基準により評価した。なお、インクの粘度は、東機産業株式会社製の粘度計ＲＥ８０Ｌを使用し、２５℃で測定した。
［評価基準］
◎：粘度の変化率が±３％未満
○：粘度の変化率が±３％以上±６％未満
○△：粘度の変化率が±６％以上±１０％未満
△：粘度の変化率が±１０％以上±２０％未満
×：粘度の変化率が２０％以上
【０１５０】
＜インク吐出安定性＞
吐出安定性については、印刷物を印刷した後、記録ヘッドにキャップした状態でインクジェットプリンターを５０℃の環境下で１ヶ月放置した。放置後のプリンタの吐出状態が初期の吐出状態に回復するか否かを下記のクリーニング動作回数によって、下記評価基準に従い評価した。
［評価基準］
◎  ：クリーニング無しで印刷できた。
○  ：１〜３回の動作により回復した。
○△  ：４〜５回の動作により回復した。
△  ：６〜１０回の動作により回復した。
×  ：１０回以上の動作によっても回復がみられなかった。
【０１５１】
【表５】
2014177528.tif 000023
【０１５２】
【表６】
2014177528.tif 000024
【０１５３】
表５及び表６の結果から、前記一般式（１）で表される構造単位と、前記一般式（２）で表される構造単位と、前記一般式（３）及び前記一般式（４）のいずれかで表される構造単位とを含むリン酸基を含む共重合体を含有する本発明のインクジェット記録用インクは、いずれも、画像濃度、インクの保存安定性及び吐出安定性に優れており、実用において問題となる特性は見られなかった。
実施例１〜３１と比較例１〜７との比較から、本発明のインクジェット記録用インクは、画像濃度が高く、インクの保存安定性及び吐出安定性が同等以上であることがわかった。
更に、実施例同士の比較から以下のことがわかった。
実施例１〜５と６〜１０の比較から、前記一般式（３）及び前記一般式（４）のいずれかで表される構造単位であっても同様の効果が認められた。
実施例１、１１と比較例７の比較から、前記一般式（１）で表される構造単位の中和塩による中和率が５０％以上で効果が得られることがわかった。
実施例１と１２との比較から、前記一般式（２）及び前記一般式（３）で表される構造単位のＲ２及びＲ３が、メチル基及び水素原子のいずれであっても同様の効果が得られることがわかった。
実施例１と１３との比較から、前記一般式（１）で表される構造単位の中和塩の種類によらず同様の効果が得られることがわかった。
実施例１〜５と１４〜１８の比較から、前記一般式（１）で表される構造単位のＲ１が、メチル基及び水素原子のいずれであっても同様の効果があることがわかった。
実施例１９〜２２により、前記一般式（１）で表される構造単位と、前記一般式（２）で表される構造単位と、前記一般式（３）及び前記一般式（４）のいずれかで表される構造単位との比率を変えても同様の効果があることがわかった。
実施例１〜２２、３１と２３〜２６との比較から、リン酸基を含む共重合体の１０質量％水溶液の粘度が４．０ｍＰａ・ｓ〜３０．０ｍＰａ・ｓであると、画像濃度、インクの保存安定性及び吐出安定性のいずれにおいても優れていることがわかった。
実施例２３〜２６と２７〜３０との比較から、前記一般式（１）で表される構造単位の比率が、１０質量％〜６０質量％であると、画像濃度、インクの保存安定性及び吐出安定性のいずれにおいても優れていることがわかった。
実施例１〜５、６〜１０、及び１４〜１８から、顔料の色によらず効果があることがわかった。
実施例１と２、６と７、１４と１５から、インクの処方によらず効果があることがわかった。
【０１５４】
以上の結果から、本発明のインクジェット記録用インクは、普通紙に含まれる多価金属イオン（特にカルシウムイオン）との反応による凝集効果により、各色インクで、画像濃度が明らかに優れ、インクの保存安定性及び吐出安定性について同等以上であることがわかった。即ち、本発明のインクジェット記録用インクは、インクの保存安定性が良好で、しかも乾燥性が良好であり普通紙や印刷用塗工紙で高い画像濃度が得られ、記録ヘッドからのインクの吐出安定性が良好で、かつノズル周辺にインク固着がないため、インクジェット記録方式による各種記録に適用することができる。また、本発明のインク記録物は、高画質で滲みがなく、経時安定性に優れ、各種の印字乃至画像の記録された資料等として各種用途に好適に使用できる。インクジェット記録方式による記録装置としては、例えば、インクジェット記録用プリンタ、ファクシミリ装置、複写装置、プリンタ／ファックス／コピア複合機などが適用できる。
【０１５５】
本発明の態様としては、例えば、以下のとおりである。
＜１＞  水と、水溶性溶剤と、顔料と、リン酸基を含む共重合体とを含有してなり、
前記リン酸基を含む共重合体が、下記一般式（１）で表される構造単位と、下記一般式（２）で表される構造単位と、下記一般式（３）及び下記一般式（４）のいずれかで表される構造単位とを、少なくとも含むことを特徴とするインクジェット記録用インクである。
【化１３】
2014177528.tif 000025
ただし、前記一般式（１）中、Ｒ１は、水素原子及びメチル基のいずれかを表す。Ｍ＋は、アルカリ金属イオン、有機アミンイオン及び水素イオンのいずれかを表し、前記共重合体におけるＭ＋の半数以上がアルカリ金属イオン及び有機アミンイオンのいずれかであり、残りは水素イオンである。
【化１４】
2014177528.tif 000026
ただし、前記一般式（２）中、Ｒ２は、水素原子及びメチル基のいずれかを表す。
【化１５】
2014177528.tif 000027
ただし、前記一般式（３）中、Ｒ３は、水素原子及びメチル基のいずれかを表す。
【化１６】
2014177528.tif 000028
ただし、前記一般式（４）中、Ｒ４は、水素原子及びメチル基のいずれかを表す。
＜２＞  前記リン酸基を含む共重合体における一般式（１）で表される構造単位の含有率が１０質量％〜６０質量％である前記＜１＞に記載のインクジェット記録用インクである。
＜３＞  前記リン酸基を含む共重合体の固形分１０質量％の水溶液の粘度が、２５℃で、２．５ｍＰａ・ｓ〜３５．０ｍＰａ・ｓである前記＜１＞から＜２＞のいずれかに記載のインクジェット記録用インクである。
＜４＞  前記リン酸基を含む共重合体が、下記一般式（５）で表されるモノマーと、下記一般式（６）で表されるモノマーと、下記一般式（７）及び下記一般式（８）のいずれかで表されるモノマーと、を重合させてなる前記＜１＞から＜３＞のいずれかに記載のインクジェット記録用インクである。
【化１７】
2014177528.tif 000029
ただし、前記一般式（５）中、Ｒ５は、水素原子及びメチル基のいずれかを表す。
【化１８】
2014177528.tif 000030
ただし、前記一般式（６）中、Ｒ６は、水素原子及びメチル基のいずれかを表す。
【化１９】
2014177528.tif 000031
ただし、前記一般式（７）中、Ｒ７は、水素原子及びメチル基のいずれかを表す。
【化２０】
2014177528.tif 000032
ただし、前記一般式（８）中、Ｒ８は、水素原子及びメチル基のいずれかを表す。
＜５＞  前記＜１＞から＜４＞のいずれかに記載のインクジェット記録用インクを容器中に収容してなることを特徴とするインクカートリッジである。
＜６＞  前記＜１＞から＜４＞のいずれかに記載のインクジェット記録用インクに刺激を印加し、前記インクジェット記録用インクを飛翔させて画像を記録するインク飛翔工程を少なくとも含むことを特徴とするインクジェット記録方法である。
＜７＞  前記＜１＞から＜４＞のいずれかに記載のインクジェット記録用インクに刺激を印加し、前記インクジェット記録用インクを飛翔させて画像を記録するインク飛翔手段を少なくとも有することを特徴とするインクジェット記録装置である。
＜８＞  記録媒体上に、前記＜１＞から＜４＞のいずれかに記載のインクジェット記録用インクにより記録された画像を有してなることを特徴とするインク記録物である。
【先行技術文献】
【特許文献】
【０１５６】
【特許文献１】特開２０１１−１２２０７２号公報
【符号の説明】
【０１５７】
１０１      装置本体
１３４      記録ヘッド
１４２      用紙
２００      インクカートリッジ
【図１】
2014177528.tif 000042
【図２】
2014177528.tif 000043
【図５】
2014177528.tif 000044
【図３】
2014177528.tif 000045
【図４】
2014177528.tif 000046